H1少なくとも1個の疎水性基および少なくとも1個の親水性基を含むブロック構造を有する少なくとも1種の化合物、およびH2H1と異なる少なくとも1種の塩基性化合物を含む補助組成物Hの存在下で、沈殿重合法により、aアクリル酸、重合に用いるモノマーの総重量に基づいて70~100重量、baと異なる、フリーラジカル重合可能なαβエチレン系不飽和二重結合を有する少なくとも1種の親水性非イオン性化合物、重合に用いるモノマーの総重量に基づいて0~30重量、c1分子あたり少なくとも2個のαβエチレン系不飽和二重結合を含む、少なくとも1種のフリーラジカル重合可能な架橋性化合物、重合に用いるモノマーの総重量に基づいて0~1重量を含むモノマー組成物をフリーラジカル共重合することによる、コポリマー組成物CPの製造方法。コポリマー組成物CPの製造に使用するモノマー組成物は、aアクリル酸、重合に用いるモノマーの総重量に基づいて70~9999重量、baと異なる、フリーラジカル重合可能なαβエチレン系不飽和二重結合を有する少なくとも1種の親水性非イオン性化合物、重合に用いるモノマーの総重量に基づいて0~2999重量、c1分子あたり少なくとも2個のαβエチレン系不飽和二重結合を含む、少なくとも1種のフリーラジカル重合可能な架橋性化合物、重合に用いるモノマーの総重量に基づいて001~1重量、を含む、請求項1に記載の方法。化合物H1は、一般式:[式中、nは少なくとも1である整数であり、mは少なくとも1である整数であり、pは少なくとも2である整数であり、qは少なくとも2である整数であり、Aは疎水性基であり、ここで、式IおよびIIで示される化合物において、基Aは、それぞれの場合において同一または異なる意味を有し、それぞれの場合において基Xへの1個の結合サイトを有し、式IIIで示される化合物において、基Aは、それぞれの基Xへのq個の結合サイトを有し、Xは、式Iで示される化合物において化学結合またはnm価の有機基であり、式IIおよびIIIで示される化合物において化学結合または二価の有機基であり、Bは親水性基である]で示される化合物から選択される、請求項1または2に記載の方法。疎水性基は、C8C30アルキル基、ポリイソブテニル基、ポリテトラヒドロフラン基、ポリエステル基、ポリシリコーン基およびそれらの組合せから選択される、請求項1~3のいずれかに記載の方法。ポリイソブテニル基を有する化合物H1の製造は、高反応性ポリイソブテン、少なくとも1個の窒素含有末端基を有するポリイソブテン、ポリイソブテニルアルコール、ポリイソブテニルアルデヒド、少なくとも1個のカルボン酸末端基またはその誘導体を有するポリイソブテン、上記化合物の2以上の混合物から選択されるポリイソブテンから開始する、請求項3に記載の方法。親水性基は、ポリエチレンオキシド含有基、ポリプロピレンオキシド含有基、ポリ含有基、ポリエチレンイミン含有基、ポリソルベート含有基、ポリグリセロール含有基、ポリビニルピロリドン含有基およびそれらの組合せから選択される、請求項1~5のいずれかに記載の方法。基Xは、式:[式中、それぞれの基Xにおける♯は、ある場合は基Aへの結合サイトを表し、ある場合は基Bへの結合サイトを表し、RaおよびRbは、互いに独立して、水素、アルキル、シクロアルキル、ヘテロシクロアルキル、アリールまたはヘタリールである]で示される基から選択される、請求項3~6のいずれかに記載の方法。ブロック構造を有する化合物H1は、ポリイソブテニルアルコールアルコキシレート、ポリイソブテニルアミンアルコキシレート、少なくとも1個のカルボン酸末端基またはその誘導体を有する少なくとも1種のポリイソブテンと無水物基に対して反応性の末端基を有する少なくとも1種のポリアルキレンオキシドとの反応生成物、少なくとも1個のポリエーテル基を有するシリコーン化合物、少なくとも1個の疎水性基および少なくとも1個のイソシアネート基に反応性の基を含む少なくとも1種の化合物、少なくとも1個の親水性基および少なくとも1個のイソシアネート基に反応性の基を含む少なくとも1種の化合物、ならびに少なくとも1種のポリイソシアネートの反応生成物から選択される、請求項1~7のいずれかに記載の方法。助剤H1は、PIBSAおよびポリエチレンオキシドモノメチルエーテルの反応生成物を含むか、または、PIBSAおよびポリエチレンオキシドモノメチルエーテルの反応生成物からなる、請求項1~8のいずれかに記載の方法。ブロック構造を有する化合物H1は、p1少なくとも1個の疎水性基および少なくとも1個のイソシアネート基に反応性の基を含む少なくとも1種の化合物、p2少なくとも1個の親水性基および少なくとも1個のイソシアネート基に反応性の基を含む少なくとも1種の化合物、およびp3少なくとも1種のポリイソシアネートを組み込まれた形態で含むウレタン化合物から選択される、請求項1~9のいずれかに記載の方法。ウレタン化合物H1は、56~280g/molの範囲の分子量を有する、1分子あたり2個のイソシアネート基に反応性の基を含む化合物から選択される、好ましくはジオール、ジアミン、アミノアルコールおよびそれらの混合物から選択される少なくとも1種の化合物p4を、組み込まれた形態でさらに含む、請求項10に記載の方法。ウレタン化合物H1は、56~280g/molの範囲の分子量を有する、1分子あたり1個のみのイソシアネート基に反応性の基を有する化合物から選択される少なくとも1種の化合物p5を、組み込まれた形態でさらに含む、請求項10または11に記載の方法。成分H2は、H1と異なる、アミン基およびアンモニウム基から選択される少なくとも1個の窒素原子含有基を有する塩基性化合物から選択される、請求項1~12のいずれかに記載の方法。成分H2は、NH3、2CO3、NH4HCO3、モノアルキルアミン、ジアルキルアミン、トリアルキルアミン、アミノアルコール、窒素含有複素環およびそれらの混合物から選択される、請求項13に記載の方法。成分H2は、炭酸水素アンモニウムを含むか、または、炭酸水素アンモニウムからなる、請求項13または14に記載の方法。コポリマー組成物CPの製造に使用する反応混合物は、共重合の全過程を通して、最大5重量、好ましくは最大3重量、特に最大2重量の水分含量を有する、請求項1~15のいずれかに記載の方法。コポリマー組成物CPの製造に使用するモノマー組成物は、非イオン性親水性成分bとして、一般式IV:[式中、基R4~R6の1つは式CH2CR7R7=HまたはC1C4アルキルで示される基であり、基R4~R6の他の基は、互いに独立して、H、アルキル、シクロアルキル、ヘテロシクロアルキル、アリールまたはヘタリールであり、ここで、R4およびR5は、それらを結合させるアミド基と一緒になって、5~8個の環原子を有するラクタムであってもよく、ここで、R5およびR6は、それらを結合させる窒素原子と一緒になって、五~七員環複素環であってもよく、ただし、基R4、R5およびR6の炭素原子の合計は最大8である]で示されるαβエチレン系不飽和アミド基含有化合物から選択される少なくとも1種のモノマーb1を含む、請求項1~16のいずれかに記載の方法。コポリマー組成物CPの製造に使用するモノマー組成物は、親水性非イオン性成分bとして、式IIIaまたはIIIb:[式中、♯は、フリーラジカル重合可能なαβエチレン系不飽和二重結合を有する基への結合サイトであり、ここで、化合物IIIaにおいて、♯は式CH2CR7R7=HまたはC1C4アルキルで示される基への結合サイトではなく、RaはHまたはC1C4アルキルであり、RbはHまたはC1C4アルキルであるか、またはRaおよびRbは共に14である]で示される基を有する少なくとも1種のモノマーb2を含む、請求項1~17のいずれかに記載の方法。コポリマー組成物CPの製造に使用するモノマー組成物は、親水性非イオン性成分bとして、αβエチレン系不飽和のモノおよびジカルボン酸とC2C30ジオールとのエステル、αβエチレン系不飽和のモノおよびジカルボン酸と第1級または第2級アミノ基を有するC2C30アミノアルコールとのアミド、およびそれらの混合物から選択される少なくとも1種のモノマーb3を含む、請求項1~18のいずれかに記載の方法。コポリマー組成物CPの製造に使用するモノマー組成物は、親水性非イオン性成分bとして、一般式VIaおよびVIb:[式中、アルキレンオキシド単位の順は任意であり、kおよびlは、互いに独立して、0~1000の整数であり、ここでkおよびlの合計は少なくとも5であり、R8は、水素またはC1C8アルキルであり、R9は、水素、C1C30アルキル、C2C30アルケニルまたはC5C8シクロアルキルであり、Xは、Oまたは式NR10式中、R10は、H、アルキル、アルケニル、シクロアルキル、ヘテロシクロアルキル、アリールまたはヘタリールであるで示される基である]で示される化合物から選択される少なくとも1種のモノマーb4を含む、請求項1~19のいずれかに記載の方法。コポリマー組成物CPの製造に使用するモノマー組成物は、フリーラジカル重合可能なαβエチレン系不飽和二重結合および1分子あたり少なくとも1個のカチオノゲン性基および/またはカチオン性基を有する、少なくとも1種の化合物dをさらに含む、請求項1~20のいずれかに記載の方法。コポリマー組成物CPの製造に使用するモノマー組成物は、アクリル酸と異なる、フリーラジカル重合可能なαβエチレン系不飽和二重結合および1分子あたり少なくとも1個のアニオノゲン性基および/またはアニオン性基を有する、少なくとも1種の化合物eをさらに含む、請求項1~21のいずれかに記載の方法。コポリマー組成物CPの製造に使用するモノマー組成物は、αβエチレン系不飽和のモノおよびジカルボン酸とC1C30アルカノールとのエステル、αβエチレン系不飽和モノおよびジカルボン酸とモノおよびジアミンとのアミド、NNジアリルアミン、NNジアリルアミンの酸付加塩および第四級化生成物、NNジアリルNアルキルアミン、NNジアリルNアルキルアミンの酸付加塩および第四級化生成物、アルキレンオキシド基を有するウレタンアクリレート、ビニルアルコールおよびアリルアルコールとC1C30モノカルボン酸とのエステル、C1C30アルキルビニルエーテル、ビニル芳香族、ハロゲン化ビニル、ハロゲン化ビニリデン、C2C8モノオレフィン、少なくとも2個の共役二重結合を有する非芳香族炭化水素およびそれらの混合物から選択される少なくとも1種の化合物fをさらに含む、請求項1~22のいずれかに記載の方法。無水の非プロトン性溶媒または無水の非プロトン性溶媒混合物中、好ましくはシクロヘキサンおよび酢酸エチルの混合物中で重合を行う、請求項1~23のいずれかに記載の方法。請求項1~12のいずれかに記載のブロック構造を有する化合物H1。請求項1~24のいずれかに記載の方法によって得られるコポリマー組成物CP。水性組成物中で該組成物のレオロジー特性を改質するための、特に該組成物を増粘させるための、請求項26に記載のコポリマー組成物CP、または、それらから得られるコポリマーの使用。A請求項1~24のいずれかに記載の方法によって得られる少なくとも1種のコポリマー組成物CP、B少なくとも1種の活性成分または効果物質、およびC任意に、AおよびBと異なる少なくとも1種のさらなる助剤を含む活性成分または効果物質組成物。A請求項1~24のいずれかに記載の方法によって得られる少なくとも1種のコポリマー組成物CP、B少なくとも1種の化粧用に許容性の活性成分、およびC任意に、CPおよびBと異なる少なくとも1種のさらなる化粧用に許容性の助剤を含む、化粧品組成物。ゲルの形態である請求項29に記載の組成物。A請求項1~24のいずれかに記載の方法によって得られる少なくとも1種のコポリマー組成物、B少なくとも1種の医薬用に許容性の活性成分、およびC任意に、AおよびBと異なる少なくとも1種のさらなる医薬用に許容性の助剤を含む、医薬品組成物。食品分野においてレオロジー特性を改質するための、請求項1~24のいずれかに記載の方法によって得られるコポリマー組成物CPの使用。薬剤における助剤としての、好ましくは固形薬剤形態用のコーティング組成物としての、または、コーティング組成物中での、レオロジー特性を改良するための、界面活性化合物としての、接着剤としての、または、接着剤中での、ならびに、繊維工業、製紙業、印刷工業および皮革工業用のコーティング組成物としての、または、コーティング組成物中での、請求項1~24のいずれかに記載の方法によって得られるコポリマー組成物CPの使用。aアクリル酸、重合に用いるモノマーの総重量に基づいて70~100重量、baと異なる、フリーラジカル重合可能なαβエチレン系不飽和二重結合を有する少なくとも1種の水溶性非イオン性化合物、重合に用いるモノマーの総重量に基づいて0~30重量、c1分子あたり少なくとも2個のαβエチレン系不飽和二重結合を含む、少なくとも1種のフリーラジカル重合可能な架橋性化合物、重合に用いるモノマーの総重量に基づいて0~1重量を含むモノマー組成物を、沈殿重合法によりフリーラジカル共重合することによるコポリマー組成物CPの製造用の助剤としての、請求項1~12のいずれかに記載のブロック構造を有する化合物H1の使用。例えばゲルの形態で製剤化できるように、あらゆる製品のレオロジー特性を調整するのに非常に適した高分子増粘剤に対する要求は依然としてある。これに関して、溶解速度または再分散速度が早いという特徴を有する粉末生成物が好ましい。上記生成物は、水性媒体中で溶解速度または再分散速度が早いという特徴を有することが好ましい。本発明に関して、水性媒体は、水および水と少なくとも1種の水相溶性溶媒との混合物である。得られるポリマー製剤は、高い安定性を有し、沈殿固体を形成する傾向を有さない。驚くべきことに、上記課題は、iブロック構造を有する少なくとも1種の化合物およびiiアミン基およびアンモニウム基から選択される少なくとも1個の窒素原子含有基を有する、iと異なる少なくとも1種の化合物を含む助剤組成物の存在下で、沈殿重合法により、アニオノゲン性基および/またはアニオン性基を有する架橋コポリマーの製造をフリーラジカル共重合によって行う重合法により達成されることがわかった。したがって、本発明は第一に、H1少なくとも1個の疎水性ブロックおよび少なくとも1個の親水性ブロックを含むブロック構造を有する少なくとも1種の化合物、およびH2H1と異なる少なくとも1種の塩基性化合物を含む補助組成物Hの存在下で、沈殿重合法により、aアクリル酸、重合に用いるモノマーの総重量に基づいて70~100重量、baとは異なる、フリーラジカル重合可能なαβエチレン系不飽和二重結合を有する、少なくとも1種の水溶性非イオン性化合物、重合に用いるモノマーの総重量に基づいて0~30重量、c1分子あたり少なくとも2個のαβエチレン系不飽和二重結合を含む、少なくとも1種のフリーラジカル重合可能な架橋性化合物、重合に用いるモノマーの総重量に基づいて0~1重量、を含むモノマー組成物をフリーラジカル共重合することによる、コポリマー組成物CPの製造方法を提供する。1つの好ましい態様において、成分H2は、アミン基およびアンモニウム基から選択される少なくとも1種の窒素原子含有基を有する、H1と異なる塩基性化合物から選択される。さらに好ましい態様において、コポリマー組成物CPの製造に使用するモノマー組成物は、aアクリル酸、重合に用いるモノマーの総重量に基づいて70~9999重量、baと異なる、フリーラジカル重合可能なαβエチレン系不飽和二重結合を有する、少なくとも1種の親水性非イオン性化合物、重合に用いるモノマーの総重量に基づいて0~2999重量、c1分子あたり少なくとも2個のαβエチレン系不飽和二重結合を含む、少なくとも1種のフリーラジカル重合可能な架橋性化合物、重合に用いるモノマーの総重量に基づいて001~1重量を含む。本発明はさらに、上記方法および以下に記載する方法によって得られるコポリマー組成物CPを提供する。本発明はさらに、そのようなコポリマー組成物CPの使用、または、それらから得られるコポリマーの、水性組成物中における、該組成物のレオロジー特性を改質するための使用を提供する。本発明はさらに、A上記または下記で定義した方法によって得られる少なくとも1種のコポリマー組成物CP、B少なくとも1種の活性成分または効果物質、およびC任意に、AおよびBと異なる少なくとも1種のさらなる助剤を含む活性成分組成物または効果物質組成物を提供する。本発明はさらに、A上記または下記で定義した方法によって得られる少なくとも1種のコポリマー組成物CP、B少なくとも1種の化粧用に許容性の活性成分、およびC任意に、CPおよびBと異なる少なくとも1種のさらなる化粧用に許容性の助剤を含む化粧用組成物を提供する。本発明はさらに、A上記または下記で定義した方法によって得られる少なくとも1種のコポリマー組成物CP、B少なくとも1種の医薬用に許容性の活性成分、およびC任意に、AおよびBと異なる少なくとも1種のさらなる医薬用に許容性の助剤を含む医薬品組成物を提供する。本発明はさらに、食品分野においてレオロジー特性を改質するための、上記および下記で定義した方法によって得られるコポリマー組成物CPの使用を提供する。本発明はさらに、上記および下記で定義した方法によって得られるコポリマー組成物CPの、薬剤における助剤としての使用、好ましくは固形薬剤形態用のコーティング組成物としての使用またはコーティング組成物中における使用、レオロジー特性を改質するための使用、界面活性化合物としての使用、接着剤としての使用または接着剤中における使用、ならびに、繊維工業、製紙業、印刷工業および皮革工業のためのコーティング組成物としての使用またはコーティング組成物中における使用を提供する。本発明はさらに、aアクリル酸、重合に用いるモノマーの総重量に基づいて70~100重量、baと異なる、フリーラジカル重合可能なαβエチレン系不飽和二重結合を有する少なくとも1種の水溶性非イオン性化合物、重合に用いるモノマーの総重量に基づいて0~30重量、c1分子あたり少なくとも2個のαβエチレン系不飽和二重結合を含む、少なくとも1種のフリーラジカル重合可能な架橋性化合物、重合に用いるモノマーの総重量に基づいて0~1重量を含むモノマー組成物を沈殿重合法によってフリーラジカル共重合することによりコポリマー組成物CPを製造するための助剤としての、上記または下記で定義したブロックコポリマーの使用を提供する。aアクリル酸、重合に用いるモノマーの総重量に基づいて70~9999重量、baと異なる、フリーラジカル重合可能なαβエチレン系不飽和二重結合を有する少なくとも1種の親水性非イオン性化合物、重合に用いるモノマーの総重量に基づいて0~2999重量、c1分子あたり少なくとも2個のαβエチレン系不飽和二重結合を含む、少なくとも1種のフリーラジカル重合可能な架橋性化合物、重合に用いるモノマーの総重量に基づいて001~1重量を含むモノマー組成物をフリーラジカル共重合することによりコポリマー組成物CPを製造するための助剤として、上記または下記で定義したブロックコポリマーを使用することが好ましい。本発明の助剤系を沈殿重合によるCPの製造において使用することは、以下に示す少なくとも1つの利点をもたらす:本発明の助剤系に基づくコポリマー組成物は、簡単に乾燥させることができ、得られる乾燥組成物は非常に容易に再分散可能であり、高い溶解速度を有するという特徴がある、本発明の助剤系に基づくコポリマー組成物は、高濃度の安定な液状組成物例えばいわゆる貯蔵液として簡単に製剤化することができ、さらに処理すると製品を与える、生理学的に親和性の約5~9のpH範囲においてさえ、非常に良好な増粘特性が得られる、コポリマー組成物CPの製造中の反応混合物はより低い粘度を有し、このことは反応の熱がより良好に散逸できることを意味する、反応および/または製剤化する場合に、比較的高い固形分にすることができる、重合反応器中での析出物形成を、通常、うまく回避することができる、より低い粘度および/または高い固形分のため、本発明の方法がより経済的になる、得られるゲルは、以下の適用特性少なくとも1つの特徴を有する:非常に良好な透明性、非常に良好な構造、良好な洗い落ち性。本発明に関して、表現アルキルは、直鎖状および分枝状アルキル基を含む。適当な短鎖アルキル基は、例えば、直鎖状または分枝状C1C7アルキル基、好ましくはC1C6アルキル基、特に好ましくはC1C4アルキル基である。これらは、特にメチル、エチル、プロピル、イソプロピル、nブチル、2ブチル、secブチル、tertブチル、nペンチル、1メチルブチル、2メチルブチル、3メチルブチル、12ジメチルプロピル、11ジメチルプロピル、22ジメチルプロピル、1エチルプロピル、nヘキシル、1メチルペンチル、2メチルペンチル、3メチルペンチル、4メチルペンチル、12ジメチルブチル、13ジメチルブチル、23ジメチルブチル、11ジメチルブチル、22ジメチルブチル、33ジメチルブチル、112トリメチルプロピル、122トリメチルプロピル、1エチルブチル、2エチルブチル、1エチル2メチルプロピル、nヘプチル、2ヘプチル、3ヘプチル、2エチルペンチル、1プロピルブチル等を含む。適当な比較的長鎖のC8C30アルキル基およびC8C30アルケニル基は、直鎖状および分枝状アルキル基およびアルケニル基である。これらは、好ましくは、天然または合成脂肪酸および脂肪アルコールならびにオキソアルコール中にも存在するような主に直鎖状のアルキル基であるか、または天然または合成脂肪酸および脂肪アルコールならびにオキソアルコール中にも存在するようなモノ、ジまたはポリ不飽和でありうる主に直鎖状のアルケニル基である。適当な比較的長鎖のC8C30アルキル基は、例えばnオクチル、nノニル、nデシル、nウンデシル、nドデシル、nトリデシル、nテトラデシル、nペンタデシル、nヘキサデシル、nヘプタデシル、nオクタデシル、nノナデシル、アラキニル、ベヘニル、リグノセリニル、メリシニル等である。適当な比較的長鎖のC8C30アルケニル基は、例えばnオクテニル、nノネニル、nデセニル、nウンデセニル、nドデセニル、nトリデセニル、nテトラデセニル、nペンタデセニル、nヘキサデセニル、nヘプタデセニル、nオクタデセニル、nノナデセニル、nエイコセニル、nドコセニル、nテトラコセニル、ヘキサコセニル、トリアコンテニル等を含む。シクロアルキルは、C5C8シクロアルキル、例えばシクロペンチル、シクロヘキシル、シクロヘプチルまたはシクロオクチルであることが好ましい。アリールは非置換および置換アリール基を含み、好ましくはフェニル、トリル、キシリル、メシチル、ナフチル、フルオレニル、アントラセニル、フェナントレニル、ナフタセニルであり、特にフェニル、トリル、キシリルまたはメシチルである。以下の記載において、アクリル酸およびメタクリル酸から誘導することができる化合物を、アクリル酸から誘導した化合物になる語を加えることにより略して称する場合がある。本発明のコポリマー組成物CPは、通常の条件下20°Cで、ゲルとして有利に製剤化させることができる。ゲル様稠度は、液体よりも高い粘度を有し、自立性である、すなわち形状安定化皮膜なしにそれらに付与された形状を維持する製剤を意味する。しかしながら、固体製剤と対照的に、ゲル様製剤は、せん断力の適用下で簡単に変形させることができる。ゲル様組成物の粘度は、好ましくは600超~約60000mPas、特に好ましくは6000~30000mPasである。ゲルは毛髪用ゲルであることが好ましい。本発明に関して、水溶性モノマーおよび水溶性ポリマーは、20°Cで、水に少なくとも1g/l溶解するモノマーおよびポリマーを意味するとして理解される。水分散性モノマーおよびポリマーは、せん断力の適用下で例えば撹拌することにより、分散性粒子に砕解するモノマーおよびポリマーを意味するとして理解される。親水性モノマーは、水溶性または少なくとも水分散性であることが好ましい。本発明のコポリマー組成物CP中に存在するコポリマーは、通常、水溶性である。本発明に関して、イソシアネート基に反応性の基は、ヒドロキシル基、第1級アミノ基または第2級アミノ基を意味するとして理解されることが好ましい。H1ブロック構造を有する化合物化合物H1は、一般式I、IIまたはIII:[式中、nは少なくとも1である整数であり、mは少なくとも1である整数であり、pは少なくとも2である整数であり、qは少なくとも2である整数であり、Aは疎水性基であり、ここで、式IおよびIIで示される化合物において、基Aは、それぞれの場合において同一または異なる意味を有し、それぞれの場合において基Xへの1個の結合サイトを有し、式IIIで示される化合物において、基Aは、それぞれの基Xへのq個の結合サイトを有し、Xは、式Iで示される化合物において化学結合またはnm価の有機基であり、式IIおよびIIIで示される化合物において化学結合または二価の有機基であり、Bは親水性基である]で示される化合物から選択されることが好ましい。H1の疎水性基一般式I、IIまたはIIIで示される化合物における基Aまたは基Bの少なくとも1つは、150~1000000、特に好ましくは250~500000の範囲の数平均分子量を有する高分子基であることが好ましい。化合物H1において、疎水性基は、C8C30アルキル基、ポリイソブテニル基、ポリテトラヒドロフラン基、ポリエステル基、ポリシリコーン基およびそれらの組合せから選択されることが好ましい。特に、一般式I、IIまたはIIIで示される化合物における疎水性基Aは、C8C30アルキル基、ポリイソブテニル基、ポリテトラヒドロフラン基、ポリエステル基、ポリシリコーン基およびそれらの組合せから選択される。適当なC8C30アルキル基は、直鎖状および分枝状C8C30アルキル基である。好ましくは、これらは、天然または合成脂肪酸および脂肪アルコールならびにオキソアルコール中にも存在するような主に直鎖状のアルキル基であるか、または、天然または合成脂肪酸および脂肪アルコールならびにオキソアルコール中にも存在するようなモノ、ジまたはポリ不飽和であってよい主に直鎖状のアルケニル基であることが好ましい。適当な比較的長鎖のC8C30アルキル基は、例えばnオクチル、nノニル、nデシル、nウンデシル、nドデシル、nトリデシル、nテトラデシル、nペンタデシル、nヘキサデシル、nヘプタデシル、nオクタデシル、nノナデシル、アラキニル、ベヘニル、リグノセリニル、メリシニル等である。疎水性基として適当なポリイソブテニル基は、直鎖状または分枝状であってよい。ここで、該ポリイソブテニル基は、イソブテン単位のみからなるか、あるいは、共重合形態でコモノマーを含んでよい。実質的に単独重合性のポリイソブテニル基であることが好ましい。本発明に関して、このことは、該ポリイソブテニル基に少なくとも85重量、好ましくは少なくとも90重量、特に好ましくは少なくとも95重量のイソブテン単位[CH2C2]が含まれることを意味するとして理解される。コモノマーの割合は、ポリイソブテニル基の総重量に基づいて、好ましくは15重量未満、特に好ましくは10重量未満、とりわけ5重量未満である。好ましいコモノマーは、ビニル芳香族、イソブテンと異なる4~10個の炭素原子を有するオレフィン、およびそれらの混合物である。コモノマーを、スチレン、C1C4アルキルスチレン、例えば2、3、4メチルスチレンおよび4tertブチルスチレン、2メチルブテン1、2メチルペンテン1、2メチルヘキセン1、2エチルペンテン1、2エチルヘキセン1、2プロピルヘプテン1、1ブテン、cis2ブテン、trans2ブテンおよびそれらの混合物から選択することが好ましい。ポリイソブテニル基は、150~10000、特に好ましくは200~6000、特に300~4000の数平均分子量Mnを有することが好ましい。ポリイソブテニル基は、狭い分子量分布を有することが好ましい。多分散性は、好ましくは最大14、特に好ましくは最大13、特に最大12である。多分散性は、重量平均分子量Mwおよび数平均分子量Mnの商PDI=Mw/Mnを意味するとして理解される。ポリイソブテニル基を有する化合物H1の製造は、高反応性ポリイソブテンから開始することが好ましい。高反応性ポリイソブテンは、末端に配置された二重結合の含量において低反応性ポリイソブテンと異なる。例えば、高反応性ポリイソブテンは、ポリイソブテン高分子の総数に基づいて、少なくとも50molの末端に配置された二重結合を含む。ポリイソブテン高分子の総数に基づいて少なくとも60mol、特に少なくとも80molの末端に配置された二重結合を有するポリイソブテンが特に好ましい。末端に配置された二重結合は、ビニル二重結合[CHC2βオレフィンならびにビニリデン二重結合CHCCH3]αオレフィンのいずれであってもよい。さらに、上記のように、実質的に単独重合性のポリイソブテンを化合物H1の製造に使用する。本発明に関して、これは、少なくとも85重量、好ましくは少なくとも90重量、特に好ましくは少なくとも95重量のイソブテン単位[CH2C2]が組み込まれたポリイソブテンを意味するとして理解される。化合物H1の製造に適当なポリイソブテンは、通常のカチオン重合またはリビングカチオン重合によって得ることができる全てのポリイソブテンである。しかしながら、既に上記に述べたいわゆる高反応性ポリイソブテンが好ましい。化合物H1の製造に適当なポリイソブテンは、例えばBASFSE製のGlissopalグレード、よって、例えばGlissopal登録商標1000、Glissopal登録商標1300、Glissopal登録商標2300、Glissopal登録商標SA、Glissopal登録商標V190、Glissopal登録商標V230、Glissopal登録商標V500、Glissopal登録商標V640、Glissopal登録商標V700およびGlissopal登録商標V1500である。化合物H1の製造に適当なポリイソブテンの製造方法は、例えばDEA2702604、EPA145235、EPA481297、EPA671419、EPA628575、EPA807641およびWO9931151から既知である。イソブテンモノマーまたはイソブテン含有モノマー混合物のリビングカチオン重合によって製造されるポリイソブテンは、例えばUS4946899、US4327201、US5169914、EPA206756、EPA265053、WO0248216およびJPKennedy、BIvan著、DesignedPolymerbyCarbocationicMacromolecularEngineering、オックスフォード大学出版局、ニューヨーク1991に記載されている。これにより、これら文献およびポリイソブテンを記載する他の文献について、その全体において参照を記載したものとする。ポリイソブテニル基を有する化合物H1の製造を、以下:高反応性ポリイソブテン、少なくとも1個の窒素含有末端基を有するポリイソブテン、ポリイソブテニルアルコール、ポリイソブテニルアルデヒド、少なくとも1個のカルボン酸末端基またはその誘導体を有するポリイソブテン、上記化合物の2以上の混合物から選択されるポリイソブテンから開始することが好ましい。ポリイソブテニル基を有する化合物H1の製造を、高反応性ポリイソブテンまたは少なくとも1個の親水性基を結合するのに適当な別の方法で官能化させたポリイソブテンから開始することが好ましい。上記の別の方法で官能化させたポリイソブテンは、例えば、高反応性ポリイソブテンから末端二重結合を一段階または多段階で官能化することによって得ることができる。第1の態様において、疎水性基として少なくとも1個のポリイソブテニル基を有する化合物H1を製造するために、高反応性ポリイソブテンを使用する。第2の態様において、疎水性基として少なくとも1個のポリイソブテニル基を有する化合物H1を製造するために、少なくとも1個の窒素含有末端基を有するポリイソブテンを使用する。窒素含有末端基は、1個以上の窒素原子を含むことができる。好ましくは、窒素含有末端基は1、2、3、4、5、6、7、8、9または10個の窒素原子を有する。窒素原子は、例えばアミノ基、イミノ基またはアミド基の形態で、窒素含有末端基中に組み込むことができる。適当なアミノ基は、第1級、第2級または第3級アミノ基である。特定の一態様において、疎水性基として少なくとも1個のポリイソブテニル基を有する化合物H1を製造するために、少なくとも1個の第1級または第2級アミノ基を有する少なくとも1個の窒素含有末端基を有するポリイソブテンを使用する。これらは、化合物H1を製造するための、少なくとも1個の親水性基を有する少なくとも1種の化合物とのさらなる反応に、有利に適当である。ここで、結合を、少なくとも1個の窒素含有末端基を有する少なくとも1種のポリイソブテンと、少なくとも1個の親水性基を有する少なくとも1種の化合物と、両方と反応することができるさらなる化合物との反応を通じて行うこともできる。これらは、以下において詳述するようなポリイソシアネートを用いる連結を包含する。1末端基あたり1~10個のアミノ基が存在することが好ましい。アミノ基を第1級、第2級および/または第3級アミノ基から選択することがさらに好ましい。これらは、例えば、直鎖状または分枝状アルキレンポリアミンから誘導させた基であってよい。窒素官能基の他に、窒素含有末端基は他の官能基を含むこともできる。これらとしては、特に、酸素含有官能基、例えばOH基またはエーテル基が挙げられる。少なくとも1個の窒素含有末端基を有するポリイソブテンポリイソブテンアミンまたはPIBAとも称されるおよびそれらの製造方法は既知である。適当なアミノ官能化方法の概要は、WO03085011およびそこに挙げられた文献に見られ、特にEPA382405、WO9820053および以下に挙げる文献に見られる。さらに、この文献には、OH官能化ポリイソブテンまたはアルデヒド官能化ポリイソブテン例えばEPA468966参照を製造するための多数の方法が記載されている。このようにして製造したポリイソブテン誘導体を、それ自体既知の還元的アミノ化の方法でアミノ官能化することができる。適当な官能化方法の例は、文献から既知であり、以下に記載する官能化方法1~、p178f参照、および続くそれ自体既知の方法におけるアンモニアまたはアミンの存在下での還元的アミノ化;4還元条件下でのヒドロホウ素化またはヒドロホルミル化でポリイソブテニルアルコールを与え、その後にアンモニアまたはアミンの存在下でのアルコキシ化および還元的アミノ化が続くEPA277345、WO9820053およびWO0050543参照;5ポリイソブテンと窒素酸化物含有酸化剤との反応、および、このようにして導入されたNOx基のNH2基への続く還元、例えばDEA4425834、WO9603367、WO9603479、WO9703946参照;6ポリイソブテンのエポキシ化、および、それに続くエポキシ化生成物とアンモニア、アミンまたはアミノアルコールとの反応任意に、続いてまたは同時に、水の脱離および触媒的還元を伴う、例えばWO9212221、WO9214806、EPA476485、EP539821、EPA696572およびDEA19620262参照;7酸性触媒を用いるポリイソブテンのヒドロシアノ化、および、それに続くDEOS2061057またはEPA567810リッター反応に関しては、HoubenWeyl、E5、pp103210411985またはHoubenWeyl、XI1、p994fも参照に記載されるようなリッター反応という意味での加水分解;または8ポリイソブテンとフェノールとの、フリーデルクラフツ条件下での反応、および、それに続く、ポリイソブテニルフェノールとホルムアルデヒドおよびアミンとのマンニッヒ反応という意味での反応例えばWO0125293およびWO0125294参照。少なくとも1個の窒素含有末端基を有するポリイソブテンを製造するためのアミンを、式HNRcRd[式中、基RcおよびRdは、水素、C1C20アルキル基、C3C8シクロアルキル基およびC1C20アルコキシ基から選択される]で示されるアンモニアおよびそれと異なるアミンから選択することが好ましい。これに関して、アルキル基およびアルコキシ基は、それらの鎖長に応じて、1~10個の隣接していないヘテロ原子好ましくはNおよびOから選択されるで遮られていてよく、ここで、Nヘテロ原子は、同様にそれぞれの場合において、好ましくはC1C6アルキル、C3C8シクロアルキル、C6C14アリールおよびヘテロアリールから選択される置換基を有してよい。さらに、RcおよびRdは、それらを結合させる窒素原子と一緒になって五員環、六員環または七員環を形成することができ、この五員環、六員環または七員環は、1または2個のNおよびOから選択されるさらなるヘテロ原子を有してよく、および/または、1、2または3個のC1C6アルキル基で置換されていてよい。さらに、RcおよびRdは、アリール基およびヘテロアリール基でもありうる。アリール基およびヘテロアリール基は、任意に、例えばヒドロキシ基および上記アルキル基、シクロアルキル基またはアルコキシ基およびポリイソブテン基から選択される1~3個の置換基を有する。適当な基Rc、Rdは、例えば水素、メチル、エチル、nプロピル、イソプロピル、nブチル、イソブチル、secブチル、tertブチル、nペンチルおよびnヘキシル、シクロペンチル、シクロヘキシル、フェニル、トリル、キシリル、ナフチル、テトラヒドロフラニル、テトラヒドロピラニル、ジオキサニル、ピロリジル、ピペリジル、ピリジルおよびピリミジルである。1個の第1級アミノ官能基のみを有する式HNRcRdで示される適当な化合物は、例えばメチルアミン、エチルアミン、nプロピルアミン、イソプロピルアミン、nブチルアミン、イソブチルアミン、secブチルアミン、tertブチルアミン、ペンチルアミン、ヘキシルアミン、シクロペンチルアミン、シクロヘキシルアミン、アニリンおよびベンジルアミンである。1個の第1級アミノ官能基のみを有する式HNRcRdで示される適当な化合物であって、式中、基RcまたはRdはヘテロ原子Oで遮られたおよび/または置換されたアルキル基である化合物は、例えば、CH3OC2H4NH2、C2H5OC2H4NH2、CH3OC3H6NH2、C2H5OC3H6NH2、nC4H9OC4H8NH2、HOC2H4NH2、HOC3H7NH2およびHOC4H8NH2である。1個の第2級アミノ官能基のみを有する式HNRcRdで示される適当な化合物は、例えばジメチルアミン、ジエチルアミン、メチルエチルアミン、ジnプロピルアミン、ジイソプロピルアミン、ジイソブチルアミン、ジsecブチルアミン、ジtertブチルアミン、ジペンチルアミン、ジヘキシルアミン、ジシクロペンチルアミン、ジシクロヘキシルアミンおよびジフェニルアミンである。第2級アミノ官能基のみを有する式HNRcRdで示される適当な化合物であって、式中、基RcまたはRdはヘテロ原子Oで遮られたおよび/または置換されたアルキル基である化合物は、例えば、2NH、2NH、2NH、2NH、2NH、2NH、2NHおよびHOC4H82NHである。式HNRcRdで示される適当な化合物であって、式中RcおよびRdはそれらを結合させる窒素原子と一緒になって、NおよびOから選択される1または2個のヘテロ原子を有してよく1、2または3個のC1~C6アルキル基で置換されてよい五員環、六員環または七員環を形成する化合物は、例えばピロリジン、ピペリジン、モルホリンおよびピペラジン、ならびにそれらの置換誘導体、例えばNC1~C6アルキルピペラジンおよびジメチルモルホリンである。Nで遮られたおよび/または置換されたアルキル基を有する式HNRcRdで示される適当な化合物は、アルキレンジアミン、ジアルキレントリアミン、トリアルキレンテトラミンおよびそれらと異なるポリアルキレンポリアミンである。これらは、オリゴアルキレンイミンまたはポリアルキレンイミン、特にオリゴエチレンイミンまたはポリエチレンイミンを包含する。好ましいオリゴエチレンイミンは、2~20個、特に好ましくは2~10個、特に2~3個のエチレンイミン単位からなる。エチレンジアミン、nプロピレンジアミン、14ブタンジアミン、16ヘキサンジアミン、ジエチレントリアミンおよびトリエチレンテトラミン、ならびに少なくとも1個の第1級または第2級アミノ官能基をも有するそれらのアルキル化生成物、例えば3nプロピルアミン、NNジメチルエチレンジアミン、NNジエチルエチレンジアミンおよびNNNNテトラメチルジエチレントリアミンが特に適当である。式HNRcRdで示されるさらなる適当な化合物は、アルキレンオキシド特にエチレンオキシドと、第1級アミンとの反応生成物、ならびにエチレンオキシドとエチレンイミンおよび/または第1級または第2級C1~C6アルキルアミンとのコポリマーである。疎水性基として少なくとも1個のポリイソブテニル基を有する化合物H1の製造に使用する、特に適当な少なくとも1個の窒素含有末端基を有するポリイソブテンは、ポリイソブテニルコハク酸無水物PIBSAとアンモニアまたは特にアミンとの反応生成物である。ポリイソブテニルコハク酸無水物は、高反応性ポリイソブテンと無水マレイン酸とを反応させることにより製造することができる。エン反応の意味におけるこの反応、およびこのようにして得られる生成物とアミンとのさらなる反応は、既に、DE2702604A1に記載されている。最新の概論は、WO2008132083に見られる。これらPIBSA反応生成物の中で、式A:[式中、Rfはポリイソブテニル基であり、Rgは末端アミノ基を有する炭化水素基である]で示されるポリイソブテニルスクシンイミドPIBSIが特に好ましい。PIBSIは、PIBSAとアンモニアまたは第1級アミンH2NRg特にジアミンまたはポリアミンとを反応させることにより得られる。Rgは、式HNRcRdで示されるアミンの基RcおよびRdに対して上記に述べた意味の1つを有することが好ましい。その全体についてここに参照したものとする。Rgは、水素、または、末端アミノ基を有する脂肪族または芳香族であってよい炭化水素基であることが好ましい。Rgは、1~60個の炭素原子、特に2~30個の炭素原子、とりわけ2~16個の炭素原子を有する脂肪族炭素基であることが特に好ましい。特に適当な基Rgの例は、直鎖状または分枝状ωアミノアルキレン基、例えばωアミノメチレン、ωアミノエチレン、ωアミノプロピレン、ωアミノブチレン、ωアミノペンチレンおよびωアミノヘキシレンである。さらに、Rgは、アルキレン鎖が式NRh[式中、基Rhは、互いに独立して、水素またはC1C6アルキルである]で示される1個以上のアミノ基で遮られているアミノアルキレン基であることが好ましい。Rhは水素であることが特に好ましい。このような基Rgは、例えば次の構造を有する:[式中、xおよびyは、互いに独立して、1~6、好ましくは2~4、特に好ましくは2または3であり、zは0~8であり、RkおよびRlは、互いに独立して、水素またはC1C6アルキルである。特に、RkおよびRlは、水素またはメチルであり、とりわけ水素である]。特に好ましい基Rgは、ポリアルキレンポリアミン、特にポリエチレンポリアミンおよびポリエチレンイミンから誘導される。特に適当な基Rgは、次のアミンから誘導される:ジエチレントリアミン、トリエチレンテトラミンおよびペンタエチレンテトラミン。きわめて好ましい基Rgの一例は、である。基Rgは、さらなる官能基、特にヒドロキシル基および/またはエーテル基を含むこともできる。しかしながら、それらはアミノ基でのみ官能化されていることが好ましい。一般式Aで示される異なるポリイソブチレンスクシンイミドの混合物、または、それらと異なるさらなる窒素含有ポリイソブチレン誘導体を有するポリイソブチレンスクシンイミドAの混合物を、H1を製造するための成分として使用することも、当然可能である。さらなる適当なPIBSAとアミンとの反応生成物は、式B、CおよびD:[式中、Rfは、ポリイソブテニル基であり、Rmは、炭化水素基である]で示される化合物、ならびにそれらの混合物から選択されることが好ましい。式B、CおよびDで示される化合物は、標的とした方法において反応条件を変えることにより製造することができ、あるいは、ポリイソブチレンスクシンイミドAの組成物中に副生成物として存在する。式Bで示されるポリイソブチレンスクシンアミド酸は、PIBSAと第1級アミンとのポリイソブチレンスクシンイミドAを与える等モル反応における中間体として生じる。式Cで示されるポリイソブチレンスクシンアミドは、PIBSAとモル過剰のアミンとの反応における主生成物として形成される。化合物を製造する間のPIBSA:アミンの定量的モル比が約1:2であることが好ましい。式Dで示されるジスクシンイミドにおいて、Rmは、第2スクシンイミド環にアミノ基を介して組み込まれたRgから誘導された基である。第3の態様において、疎水性基として少なくとも1個のポリイソブテニル基を有する化合物H1を製造するために、ポリイソブテニルアルコール、ポリイソブテニルアルデヒドおよびそれらの混合物から選択される少なくとも1種のポリイソブテンを使用する。この第3の態様によれば、ポリイソブテニル基を有する化合物H1の製造を、ポリイソブテンのヒドロホルミル化により得られる生成物から選択されるポリイソブテンから開始することが好ましい。ヒドロホルミル化に高反応性ポリイソブテンを使用することが好ましい。ヒドロホルミル化の間に形成されるオキソ生成物は、ポリイソブテニルアルデヒドおよび/またはポリイソブテニルアルコールを含む。ポリイソブテニルアルデヒドおよびポリイソブテニルアルデヒド含有混合物を、既知の方法に従い水素添加することによって、ポリイソブテニルアルコールに変換することができる。高反応性ポリイソブテンのヒドロホルミル化および水素添加は、例えばEPA244616に記載されており、本明細書にその全体を参照したものとする。ポリイソブテニルアルコールの含量が高い生成物は、例えばEPA277345に記載されるような還元的ヒドロホルミル化により得ることもできる。ヒドロホルミル化により得られるポリイソブテニルアルコールは、反応の結果として、出発ポリイソブテンよりも1個多いCH2基を有する。それらは、式RCH2OH[式中、Rはポリイソブテニル基である]で示すことができる。式ROH[式中、Rはポリイソブテニル基である]で示されるポリイソブテニルアルコールを調製するために、出発物質は、例えば主にポリマー鎖のさらなる内側例えばβ位またはγ位に位置する二重結合を有するポリイソブテンである。これらは、次いで、オゾン分解および続く還元により、または、エポキシ化および続く還元により、または、ヒドロホウ素化および続く加水分解により、または、塩素または臭素でのハロゲン化および続くアルカリ加水分解によりポリイソブテンアルコールに変換される。後者に述べた方法は、WO0050543に記載されている。第4の態様において、疎水性基として少なくとも1個のポリイソブテニル基を有する化合物H1を製造するために、少なくとも1個のカルボン酸末端基またはその誘導体を有するポリイソブテンから選択される少なくとも1種のポリイソブテンを使用する。適当な誘導体は、例えばカルボン酸無水物、カルボン酸エステル、カルボキサミド、カルボキシイミドおよびカルボン酸塩である。カルボン酸基および/またはカルボン酸無水物基を有するポリイソブテンの製造を、すでに記載したように、高反応性ポリイソブテンと無水マレイン酸とを反応させることにより製造することができる。この反応は、ポリイソブテニルコハク酸無水物PIBSAの製造に対するエン反応の意味において、DE2702604A1およびWO2008132083に記載されている。PIBSAは、例えばBASFSEより、Glissopal登録商標SAの名称で市販されている。誘導体も、疎水性基として少なくとも1個のポリイソブテニル基を有する化合物H1の製造に適当である。PIBSAとの反応に適当なアルコールは、例えば好ましくは2~5個のヒドロキシル基を有するジオールおよびポリオール、例えばエチレングリコール、グリセロール、ジグリセロール、トリグリセロール、トリメチロールプロパン、ペンタエリスリトールである。PIBSAとの反応に適当なアミノアルコールは、例えばアルカノールアミン、例えばエタノールアミン、および3アミノプロパノールである。PIBSA:上記のアミン、アルコールまたはアミノアルコールのモル比は、反応の間、通常、04:1~4:1、好ましくは05:1~3:1の範囲である。1個の第1級または第2級アミノ基のみを有する化合物の場合、少なくとも等モル量のアミンが使用される場合が多い。親水性基を導入し化合物H1を与えるために、上記PIBSA誘導体にエトキシ化および/またはプロポキシ化を施すことができる。PIBSAと上記ジオール、ポリオール、アミンおよびアミノアルコールとの反応生成物のエトキシ化誘導体および/またはプロポキシ化誘導体が好ましい。1つの具体的態様において、ポリイソブテニル基を有する化合物H1の製造を少なくとも1個のイソシアネート基に反応性の基を有するポリイソブテンから開始する。さらに、ポリテトラヒドロフラン基は、化合物H1における疎水性基として、特に一般式I、IIまたはIIIで示される化合物における疎水性基Aとして適当である。約300~10000、特に好ましくは約400~5000の範囲の数平均分子量を有するポリテトラヒドロフラン基が好ましい。ポリテトラヒドロフラン基を有する化合物H1の製造を、ポリテトラヒドロフランジオールから開始することが好ましい。適当なポリテトラヒドロフランジオールは、酸性触媒例えば硫酸またはフルオロスルホン酸の存在下での、テトラヒドロフランのカチオン重合により製造することができる。このタイプの製造方法は、当業者に既知である。1つの具体的態様において、ポリテトラヒドロフラン基を有する化合物H1の製造を、少なくとも1個のイソシアネート基に反応性の基を有するポリテトラヒドロフランから開始する。さらに、ポリエステル基は、化合物H1における疎水性基、特に一般式I、IIまたはIIIで示される化合物の疎水性基Aとして適当である。約300~10000、好ましくは400~5000の範囲の数平均分子量を有するポリエステル基が好ましい。ポリエステル基を有する化合物H1の製造は、ポリエステルジオールから開始することが好ましい。ポリエステルジオールは、芳香族ジカルボン酸、脂肪族ジカルボン酸、脂環式ジカルボン酸、およびそれらの混合物に基づくことが好ましい。ジカルボン酸を、テレフタル酸、イソフタル酸、フタル酸、NaまたはKスルホフタル酸、アジピン酸、コハク酸、12、13または14シクロヘキサンジカルボン酸およびそれらの混合物から選択することが好ましい。適当なジオールは、特に脂肪族ジオール、例えばエチレングリコール、プロピレングリコール、16ヘキサンジオール、ネオペンチルグリコール、ジエチレングリコール、ポリエチレングリコール、ポリプロピレングリコール、14ジメチロールシクロヘキサン、およびそれらの混合物である。少なくとも1種の芳香族ジカルボン酸、少なくとも1種の脂肪族ジカルボン酸および少なくとも1種の脂肪族ジオールに基づくポリエステルジオールが好ましい。これらには、特に、芳香族ジカルボン酸がジカルボン酸の合計割合の10~95mol、特に40~90molを構成する残りは脂肪族ジカルボン酸ものが含まれる。特に好ましいポリエステルジオールは、フタル酸/ジエチレングリコール、イソフタル酸/14ブタンジオール、イソフタル酸/アジピン酸/16ヘキサンジオール、5NaSO3イソフタル酸/フタル酸/アジピン酸/16ヘキサンジオール、アジピン酸/エチレングリコール、イソフタル酸/アジピン酸/ネオペンチルグリコール、イソフタル酸/アジピン酸/ネオペンチルグリコール/ジエチレングリコール/ジメチロールシクロヘキサンおよび5NaSO3イソフタル酸/イソフタル酸/アジピン酸/ネオペンチルグリコール/ジエチレングリコール/ジメチロールシクロヘキサン、イソフタル酸アジピン酸、ネオペンチルグリコール/ジメチロールシクロヘキサンの反応生成物である。直鎖状または分枝状、C8C30ジまたはポリカルボン酸およびC8C30ヒドロキシカルボン酸に基づくポリエステルジオールも好ましい。好ましいカルボン酸およびヒドロキシカルボン酸は、例えばアゼライン酸、ドデカン二酸、スベリン酸、ピメリン酸、セバシン酸、テトラデカン二酸、クエン酸、リシノール酸、ヒドロキシステアリン酸およびそれらの混合物である。これらポリエステルジオールを製造するために使用されるジオール成分は、好ましくは14ブタンジオール、15ペンタンジオール、16ヘキサンジオール、ネオペンチルグリコール、14ジメチロールシクロヘキサン、ジエチレングリコールおよびそれらの混合物である。特定の態様において、ポリエステル基を有する化合物H1の製造を、イソシアネート基に反応性の少なくとも1個の基を有するポリエステルから開始する。さらに、シリコーン基は、化合物H1における疎水性基として、特に一般式I、IIまたはIIIで示される化合物における疎水性基Aとして適当である。好ましいシリコーン基は、約300~50000、特に好ましくは400~30000の範囲の数平均分子量を有するポリシロキサン基である。特定の態様において、シリコーン基を有する化合物H1の製造を、イソシアネート基に反応性の少なくとも1個の基を有するポリシロキサンから開始する。親水性基を組み込み化合物H1を与えるために、上記シリコーン化合物に、少なくとも1個のポリエーテル基を導入するための反応を受けさせることができる。エーテル基は、ポリエチレンオキシド基、ポリプロピレンオキシド基およびポリ、Alkasil登録商標RhoenePoulenc、SiliconePolyolCopolymer登録商標Genesee、Belsil登録商標Wacker、Silwet登録商標OSIまたはDowCorningDowCorningの商品名で市販されている化合物である。これらは、CAS番号64365237;68937542;68938545;68937553を有する化合物を含む。適当な市販されている化合物は、Belsil登録商標DMC6031である。そのシリコーン基のために、以下に示す化合物E、G、JおよびKは、化合物H1の製造中において疎水性基特に基Aを導入するのに好ましく適する。以下に示す化合物E、G、JおよびKが少なくとも1個の親水性基特に基Bをも既に有する場合、それ自体を成分H1としてすなわちさらなる反応なしにそれらを用いることもできる。これは、アルキレンオキシド繰返し単位を有する少なくとも1個の基Fを有する化合物E、G、JおよびKに特にあてはまる。好ましいシリコーン化合物H1およびシリコーン化合物H1を製造するための化合物は、一般式E:[式中、aおよびbは、互いに独立して、1~8であり、cは2~1000であり、RnおよびRoは、互いに独立して、アルキル、シクロアルキル、アリールまたはアリールアルキルであり、Z1およびZ2は、互いに独立して、式F:式F中、アルキレンオキシド単位の順は任意であり、uおよびvは、互いに独立して、0~500の整数であり、ここで、uおよびvの合計は>0であり、X1は、OまたはNRp式中、Rpは、水素、アルキル、シクロアルキルまたはアリールである]で示されるポリシロキサンである。式Eにおいて、uおよびvの合計を、ポリシロキサンH1の分子量が約300~30000の範囲となるように選択することが好ましい。ポリシロキサンH1中のアルキレンオキシド単位の総数、すなわちuおよびvの合計は、約3~200、好ましくは5~180の範囲であることが好ましい。式Eで示される化合物において、基RnおよびRoは、互いに独立して、メチル、エチル、シクロヘキシル、フェニルおよびベンジルから選択されることが好ましい。特に好ましくは、RnおよびRoはいずれもメチルである。式Eで示される適当な化合物の一例は、一般式E1:[式中、cは、3~500、好ましくは5~250の整数であり、u1およびu2は、互いに独立して、2~500、特に3~250、具体的には5~100である]で示されるビスwNH2式中、wは1~10、好ましくは2~6の整数であるで示される基であるまたは上記で定義したような式Fで示される基である]で示されるポリシロキサン、ならびにそれらの混合物からも選択される。式Gで示される適当な化合物の一例は、一般式G1:[式中、シロキサン単位の順は任意であり、dは、2~1000、好ましくは3~500、特に5~100の整数であり、eは、2~100、好ましくは3~50、特に4~20の整数であり、fは、2~8の整数であり、uおよびvは、互いに独立して、0~500、好ましくは0~250の整数であり、ここで、uおよびvの合計は≧1、好ましくは≧5、特に≧10である]で示されるエトキシ化および/またはプロポキシ化ポリジメチルシロキサンである。式G1で示される適当な化合物は、WackerBelsil登録商標DMC6031およびPluriol登録商標ST4005BASFSEの名称で市販されている。好ましいシリコーン化合物H1およびシリコーン化合物H1を製造するための化合物は、一般式J:[式中、dは0~100の整数であり、gは1~8の整数であり、RsおよびRtは、互いに独立して、C1C8アルキレンであり、アルキレンオキシド単位の順は任意であり、eおよびfは、互いに独立して、0~200の整数であり、ここでrおよびsの合計は0である]で示される繰返し単位を有するポリシロキサンでもある。式Jにおいて、RsおよびRtは、互いに独立して、C2C4アルキレン基であることが好ましい。特に、RsおよびRtは、互いに独立して、C2C3アルキレン基である。式Jで示される化合物の分子量は、約300~100000の範囲であることが好ましい。式13において、dは、1~20の整数、例えば2~10であることが好ましい。式Jで示される化合物のアルキレンオキシド単位の総数、すなわちeおよびfの合計は、約3~200、好ましくは5~180の範囲であることが好ましい。一般式Jで示される繰返し単位を有するポリシロキサンの末端基は、CH33SiO、H、C1C8アルキルおよびそれらの混合物から選択されることが好ましい。好ましいアルキル末端基はメチルである。一般式Jで示される繰返し単位を有するアミノ基含有化合物は、約2~50、特に3~20の範囲のアミン数を有することが好ましい。式13で示される適当なアルコキシ化シロキサンアミンは、例えばWOA9732917に記載されており、本明細書にその全体を参照したものとする。市販されている化合物は、例えばMomentivePerformanceMaterials旧Witco製のSilsoftグレード、例えばSilsoftA843である。好ましいシリコーン化合物H1およびシリコーン化合物H1を製造するための化合物は、一般式K:[式中、Ruは、C1C8アルキレン基であり、RvおよびRwは、互いに独立して、水素、C1C8アルキルまたはC5C8シクロアルキルであり、シロキサン単位の順は任意であり、h、iおよびkは、互いに独立して、0~100であり、ここでh、iおよびkの合計は少なくとも3であり、lは2~8の整数であり、Z4は、式F1:式F1中、アルキレンオキシド単位の順は任意であり、uおよびvは、互いに独立して、0~500の整数であり、ここでuおよびvの合計は>0であり、Rxは、水素またはC1C8アルキル基であるで示される基である]で示される繰返し単位を有するポリシロキサン、ならびにそれらの混合物でもある。式Kにおいて、基Ruは、C2C4アルキレン基であることが好ましい。式Kにおいて、RvおよびRwは、互いに独立して、水素またはC1C4アルキルであることが好ましい。h、iおよびkの合計は、式Kで示される化合物の分子量が約300~100000、好ましくは500~50000の範囲となるように選択することが好ましい。式F1で示される基におけるアルキレンオキシド単位の総数、すなわちuおよびvの合計は、約3~200、好ましくは5~80の範囲であることが好ましい。式F1において、基Rxは、水素またはC1~C4アルキルであることが好ましい。式Kで示される適当な化合物は、例えばMomentivePerformanceMaterials旧Witco製のSilsoftA858である。さらに好ましいシリコーン化合物H1およびシリコーン化合物H1の製造に適当な化合物は、INCI名MethoxyPEGPPG73AminopropylDimethiconeを有する化合物である。これは、ABIL登録商標SoftAF100の名称でEvonikIndustriesより市販されている。シリコーン化合物H1の製造に適当なポリシロキサンジアミンは、EvonikIndustries旧ThGoldschmidt製、Tegomer登録商標ASi2122Mn=900g/molおよびTegomer登録商標ASi2322Mn=2800g/molである。H1の親水性基化合物H1において、親水性基は、ポリエチレンオキシド含有基、ポリプロピレンオキシド含有基、ポリ含有基、ポリエチレンイミン含有基、ポリソルベート含有基、ポリグリセロール含有基、ポリビニルピロリドン含有基およびそれらの組合せから選択することが好ましい。特に、一般式I、IIまたはIIIで示される化合物における疎水性基Bは、ポリエチレンオキシド含有基、ポリプロピレンオキシド含有基、ポリ含有基、ポリエチレンイミン含有基、ポリソルベート含有基、ポリグリセロール含有基、ポリビニルピロリドン含有基およびそれらの組合せから選択される。化合物H1における適当な親水性基、特に一般式I、IIまたはIIIで示される化合物における親水性基Aは、好ましくはポリエーテル含有基、より具体的にはポリエチレンオキシド含有基=ポリエチレングリコール含有基、ポリプロピレンオキシド含有基=ポリプロピレングリコール含有基およびコポリマーであり、その繰返し単位はポリエチレンオキシドおよびポリプロピレンオキシドに由来する。約300~10000、好ましくは400~5000の範囲の数平均分子量を有するポリエーテル含有基が好ましい。ポリ含有基を、エチレンオキシド単位およびプロピレンオキシド単位がランダム分布した、または、ブロックの形態での、共重合形態において含むことができる。ポリエーテル基を有する化合物H1の製造を、ポリエーテルジオールまたはポリエーテルモノアルコールから開始することが好ましい。好ましいポリエーテルモノアルコールは、ポリアルキレングリコールモノアルキルエーテルである。好ましいポリアルキレングリコールモノアルキルエーテルは、ポリアルキレングリコールモノメチルエーテルおよびポリアルキレングリコールモノエチルエーテルである。ポリエチレングリコールモノメチルエーテルが特に好ましい。化合物H1を製造するために、ポリエチレングリコールモノメチルエーテルが好ましい。適当なポリエチレングリコールモノメチルエーテルは、BASFSE製のPluriol登録商標AEグレード括弧内は分子量であり、特にPluriolA350E350gmol、PluriolA500E500gmol、PluriolA750E750gmol、PluriolA760E750gmol、PluriolA1000E1000gmol、PluriolA1020E1000gmol、PluriolA2000E2000gmol、PluriolA3010E3000gmolおよびPluriolA5010E5000gmolである。化合物H1を製造するために、ポリエチレンオキシドジオールポリエチレングリコールの形態のポリエーテルジオールが好ましい。それらはBASFSEよりPluriol登録商標Eグレードとして市販されている。それらとして、PluriolE200、300、400、600、1000、1500、3400、4000、6000、8000、9000および12000が挙げられる。EO/PO/EOトリブロックコポリマーの形態のポリエーテルジオールは、化合物H1の製造に適当である。それらはBASFSEより、Pluronic登録商標PEグレードとして市販されている。それらとして以下が挙げられる。名称/EO含量[]/分子量PluronicPE3100/約10/約1000PluronicPE3500/約50/約1900PluronicPE4300/約30/約1750PluronicPE6100/約10/約2000PluronicPE6120/約12/約2100PluronicPE6200/約20/約2450PluronicPE6400/約40/約2900PluronicPE6800/約80/約8000PluronicPE7400/約40/約3500PluronicPE8100/約10/約2600PluronicPE9200/約20/約3650PluronicPE9400/約40/約4600PluronicPE10100/約10/約3500PluronicPE10300/約30/約4950PluronicPE10400/約40/約5900PluronicPE10500/約50/約6500化合物H1を製造するために、PO/EO/POトリブロックコポリマーの形態のポリエーテルジオールが適当である。それらはBASFSEより、Pluronic登録商標RPEグレードとして市販されている。それらとして以下が挙げられる。名称/EO含量[]/分子量PluronicRPE1720/約20/約2150PluronicRPE1740/約40/約2650PluronicRPE2035/約35/約4100PluronicRPE2520/約20/約3100PluronicRPE2525/約25/約2000PluronicRPE3110/約10/約3500化合物H1を製造するために、1または2個の末端アミノ基を有するポリエーテルも親水性基として適当である。これらは、上記ポリエチレンオキシド含有基、ポリプロピレンオキシド含有基およびポリ含有基をアンモニアでアミノ化することにより製造することができる。化合物H1を製造するための親水性基として、ポリエチレンイミン含有基も適当である。これらは、約300~10000、好ましくは400~5000の範囲の数平均分子量を有することが好ましい。化合物H1を製造するための親水性基として、ポリソルベート含有基も適当である。ポリソルベートは、ソルビトールを脂肪酸でエステル化し、続いてエトキシル化することにより得られる。この生成物は、例えばTweenの名称で市販されている。化合物H1を製造するための親水性基として、ポリグリセロール含有基も適当である。ポリグリセロール混合物を、高温でグリセロールをアルカリ触媒縮合することによりFette、Seifen、Anstrichmittel、第88巻、No3、1986、pp1011064、または、グリセロールとエピクロロヒドリンとを、酸性触媒存在下、高温で反応させることによりDEA3842692製造することができる。通常、適当なポリグリセロール混合物は、以下の組成を有する:グリセロール、0~5重量、ジグリセロール、20~40重量、トリグリセロール、35~55重量、テトラグリセロール、10~20重量、ペンタグリセロール、5~10重量、ヘキサグリセロール、1~5重量およびより高級のポリグリセロール、0~5重量。化合物H1の製造を、ポリグリセロールから開始し、少なくとも1個のカルボン酸基またはエステル化可能なその誘導体および少なくとも1個の疎水性基を有する少なくとも1種の化合物でエステル化することにより行うことが好ましい。これらとしては、例えば脂肪酸および脂肪酸混合物が挙げられる。これらは、少なくとも1個のカルボン酸末端基を有するポリイソブテンまたはその誘導体を含むことが好ましい。ポリグリセロールエステルは、対応するポリグリセロール混合物と所望のカルボン酸またはカルボン酸混合物またはその誘導体との間の、常套法によるエステル化反応によって製造することが好ましい。適当な誘導体は、無水物、ハロゲン化物およびC1C4アルカノールとのエステルである。通常、エステル化を、酸性または塩基性エステル化触媒例えば次亜リン酸、リン酸、硫酸、pトルエンスルホン酸、クエン酸、ナトリウムメチラート、酸化錫または石鹸の存在下で行う。ポリグリセロールおよびポリグリセロールエステルならびにそれらの製造は、DE4023593A1に記載されており、ここに参照したものとする。ポリビニルピロリドン基を有する化合物H1の製造を、ポリビニルピロリドンホモポリマーおよびNビニルピロリドンおよびそれと異なるさらなるエチレン系不飽和モノマーを共重合した形態で含むコポリマーから開始することが好ましい。適当なNビニルピロリドンコポリマーは、かなり一般に、中性、アニオン性、カチオン性および両性のポリマーである。Nビニルピロリドンコポリマーは、以下から選択することが好ましい:Nビニルピロリドンと酢酸ビニルとのコポリマー、Nビニルピロリドンとプロピオン酸ビニルとのコポリマー、Nビニルピロリドン、酢酸ビニルおよびプロピオン酸ビニルのコポリマー、Nビニルピロリドンとビニルアクリレートとのコポリマー、Nビニルピロリドン、エチルメタクリレートおよびメタクリル酸のコポリマー、NビニルピロリドンとNビニルイミダゾールとのコポリマー、ならびにそれらのプロトン化および/または第四級化することにより得られる誘導体、Nビニルピロリドンとジメチルアミノエチルメタクリレートとのコポリマー、ならびにそれらのプロトン化および/または第四級化することにより得られる誘導体、Nビニルピロリドン、NビニルカプロラクタムおよびNビニルイミダゾールのコポリマー、ならびにそれらのプロトン化および/または第四級化することにより得られる誘導体。特定の態様において、ポリビニルピロリドン基を有する化合物H1の製造をそれぞれの場合において、少なくとも1個のイソシアネート基に反応性の基を有するポリビニルピロリドンホモポリマーおよびポリビニルピロリドンコポリマーから開始する。リンカーX化合物H1は、少なくとも1個の疎水性基と少なくとも1個の親水性基とを共に結びつける少なくとも1個の架橋基Xを有することが好ましい。きわめて一般に、架橋基Xは、少なくとも1個の親水性基および少なくとも1個の疎水性基に結合された化学結合または2価の基または多価の基から選択される。化合物H1は、上記で定義したような一般式I、IIまたはIIIで示される化合物から選択されることが好ましい。よって、基Xは、式:[式中、それぞれの基Xにおける♯は、ある場合は基Aへの結合サイトを表し、ある場合は基Bへの結合サイトを表し、RaおよびRbは、互いに独立して、水素、アルキル、シクロアルキル、ヘテロシクロアルキル、アリールまたはヘタリールである]で示される基から選択することが好ましい。ブロック構造を有する化合物H1は、ポリイソブテニルアルコールアルコキシレート、ポリイソブテニルアミンアルコキシレート、少なくとも1個のカルボン酸末端基またはその誘導体を有する少なくとも1種のポリイソブテンと無水物基に対して反応性の末端基を有する少なくとも1種のポリアルキレンオキシドとの反応生成物、少なくとも1個のポリエーテル基を有するシリコーン化合物、少なくとも1個の疎水性基および少なくとも1個のイソシアネート基に反応性の基を含む少なくとも1種の化合物、少なくとも1個の親水性基および少なくとも1個のイソシアネート基に反応性の基を含む少なくとも1種の化合物、ならびに少なくとも1種のポリイソシアネートの反応生成物から選択されることが特に好ましい。ウレタン化合物H1ウレタン化合物H1は好ましい態様である。p1少なくとも1個の疎水性基および少なくとも1個のイソシアネート基に反応性の基を含む少なくとも1種の化合物、p2少なくとも1個の親水性基および少なくとも1個のイソシアネート基に反応性の基を含む少なくとも1種の化合物、およびp3少なくとも1種のポリイソシアネートを組み込まれた形態で含むウレタン化合物H1が好ましい。ウレタン化合物H1を製造するのに好ましくかつ適当な、少なくとも1個の疎水性基を有する化合物p1および少なくとも1個の親水性基を有する化合物p2に関して、疎水性基および親水性基特に基AおよびBおよびこれらの基を有する化合物に関する前言を、その全体において参照したものとする。適当なポリイソシアネートp3は、2~5個のイソシアネート基を有する化合物、平均して2~5個の数のイソシアネート基を有するイソシアネートプレポリマー、およびそれらの混合物から選択される。これらとしては、例えば脂肪族、脂環式および芳香族のジイソシアネート、トリイソシアネートおよびポリイソシアネートが挙げられる。適当なジイソシアネートp3は、例えばテトラメチレンジイソシアネート、ヘキサメチレンジイソシアネート、233トリメチルヘキサメチレンジイソシアネート、14シクロヘキシレンジイソシアネート、イソホロンジイソシアネート、14フェニレンジイソシアネート、24および26トリレンジイソシアネートならびにそれらの異性体混合物例えば24異性体80および26異性体20、15ナフチレンジイソシアネート、24および44ジフェニルメタンジイソシアネートである。適当な取りイソシアネートp3は、例えばトリフェニルメタン444トリイソシアネートである。上記イソシアネートを多官能性ヒドロキシル基含有化合物またはアミン基含有化合物に付加することにより得られるイソシアネートプレポリマーおよびポリイソシアネートも適当である。ビウレット、アロファネートまたはイソシアヌレート形成により形成されるポリイソシアネートも適当である。ポリイソシアネート成分p3は、2個の異なる反応性イソシアネート基を有する少なくとも1種のジイソシアネートを含むことが好ましい。したがって、ポリイソシアネート成分p3は、イソホロンジイソシアネートおよびそのビウレット、アロファネートおよび/またはイソシアヌレートを含むことが特に好ましい。さらに、ポリイソシアネート成分p3は、ヘキサメチレンジイソシアネートを含むことが好ましい。特に、ポリイソシアネート成分p3は、イソホロンジイソシアネートのみ、または、ヘキサメチレンジイソシアネートのみ、またはイソホロンジイソシアネートとヘキサメチレンジイソシアネートとの混合物のみからなる。さらなる態様において、ウレタン化合物H1は、好ましくは56~280g/molの範囲の分子量を有する1分子あたり2個のイソシアネート基に反応性の基を含む化合物から選択される、少なくとも1種の化合物p4を、組み込まれた形態において、さらに含む。適当な化合物p4は、例えばジオール、ジアミン、アミノアルコールおよびそれらの混合物である。成分p4について、分子量が約62~286g/molの範囲であるジオールを使用することが好ましい。これらとしては、例えば2~18個の炭素原子、好ましくは2~10個の炭素原子を有するジオール、例えば12エタンジオール、13プロパンジオール、14ブタンジオール、16ヘキサンジオール、15ペンタンジオール、110デカンジオール、2メチル13プロパンジオール、22ジメチル13プロパンジオール、ジ、トリ、テトラ、ペンタおよびヘキサエチレングリコール、ネオペンチルグリコール、シクロヘキサンジメチロールおよびそれらの混合物が挙げられる。ネオペンチルグリコールが特に好ましい。好ましいアミノアルコールp4は、例えば2アミノエタノール、2エタノール、3アミノプロパノール、4アミノブタノール、1エチルアミノブタン2オール、2アミノ2メチル1プロパノール、4メチル4アミノペンタン2オール、Nメチルジエタノールアミン等である。好ましいジアミンp4は、例えばエチレンジアミン、プロピレンジアミン、14ジアミノブタン、15ジアミノペンタン、16ジアミノヘキサンヘキサメチレンジアミン、イソホロンジアミンおよびそれらの混合物である。成分p4として上記に述べた化合物を、単独でまたは混合物で使用することができる。12エタンジオール、14ブタンジオール、16ヘキサンジオール、ネオペンチルグリコール、ジエチレングリコール、シクロヘキサンジメチロール、Nメチルジエタノールアミンおよびそれらの混合物を使用することが特に好ましい。さらなる態様において、ウレタン化合物H1は、好ましくは56~280g/molの範囲の分子量を有する1分子あたり1個のイソシアネート基に反応性の基を含む化合物から選択される少なくとも1種の化合物p5を、組み込まれた形態で、さらに含む。1分子あたり1個のイソシアネート基に反応性の基を有するこの種の化合物は、停止剤とも称される。適当な化合物p5は、例えばモノアルコール、ならびにNCO基に対して反応性の基を1個だけ有するアミンおよびアミノアルコールである。これらとしては、メタノール、エタノール、nプロパノール等が挙げられる。1つの特定の態様は、p1少なくとも1個の窒素含有末端基を有するポリイソブテン、ポリテトラヒドロフランおよびそれらの混合物から選択される、少なくとも1個の疎水性基および少なくとも1個のイソシアネート基に反応性の基を含む少なくとも1種の化合物、p2ポリエチレンオキシド、ポリビニルピロリドンおよびそれらの混合物から選択される、少なくとも1個の親水性基および少なくとも1個のイソシアネート基に反応性の基を含む少なくとも1種の化合物、p3ヘキサメチレンジイソシアネートおよび/またはイソホロンジイソシアネート、p4任意に、ネオペンチルグリコール、Nメチルジエタノールアミン、15ジアミノペンタン、16ジアミノヘキサン、イソホロンジアミンおよびそれらの混合物から選択される少なくとも1種の化合物を、組み込まれた形態で含むウレタン化合物H1である。ウレタン化合物H1の製造は、常套の方法により行うことができる。ウレタン化合物H1の製造を、二段階方法で行うことが好ましい。ここで、成分の反応を、得られるウレタン化合物が、少なくとも1種の疎水性化合物p1および少なくとも1種の親水性化合物p2を、組み込まれた形態で含むように行うことが好ましい。本発明は、p1少なくとも1個の疎水性基および少なくとも1個のイソシアネート基に反応性の基を含む少なくとも1種の化合物、p2少なくとも1個の親水性基および少なくとも1個のイソシアネート基に反応性の基を含む少なくとも1種の化合物、およびp3少なくとも1種のポリイソシアネート、p456~280g/molの範囲の分子量を有する、1分子あたり2個のイソシアネート基に反応性の基を含む化合物から選択される少なくとも1種の化合物、p556~280g/molの範囲の分子量を有する、1分子あたり1個のイソシアネート基に反応性の基を含む化合物から選択される、少なくとも1種の化合物を組み込まれた形態で含むウレタン化合物H1の製造方法であって、i第1工程において、疎水性化合物p1、ポリイソシアネートp3および、存在する場合、任意に少なくとも化合物p4および/またはp5の一部を反応させて、イソシアネート基含有プレポリマーを得、ii第2工程において、iで得たプレポリマーを、親水性化合物p2および、存在する場合、工程iにおいてまだ使用していない化合物p4および/またはp5と反応させる製造方法をも提供する。第1工程iにおいて、NCO基含有プレポリマーを、まず初めに、疎水性化合物p1およびポリイソシアネートp3から製造する。所望であれば、この段階において、存在する場合、成分p4および/または停止剤p5の化合物を一部または全部、プレポリマーを製造するために用いることもできる。しかしながら、停止剤p5を、工程iiで使用することが好ましい。それぞれの場合において、成分p3の量を適切に選択することにより、工程iにおいてイソシアネート基含有プレポリマーが得られることが確保される。成分p3のNCO当量:成分p1および存在する場合p4およびp5の活性水素原子当量の比は、好ましくは約1:1~3:1、特に好ましくは101:1~25:1、特に105:1~2:1の範囲である。工程iおよびiiの両方において、反応を不活性ガス雰囲気下例えば窒素下で行うことが好ましい。さらに、工程iおよびiiの両方において、反応を周囲圧力または加圧下で行うことが好ましい。工程iにおいて、反応を適当な不活性溶媒または溶媒混合物中で行うことが好ましい。適当な溶媒は、炭化水素および炭化水素混合物、例えばペンタン、ヘキサン、シクロヘキサン、デカリン、リグロイン、石油エーテル等である。芳香族炭化水素、例えばベンゼン、トルエンまたはキシレンも適当である。非プロトン性極性溶媒、例えばテトラヒドロフラン、酢酸エチル、N-メチルピロリドン、ジメチルホルムアミドおよび好ましくはケトン、例えばアセトンおよびメチルエチルケトンも適当な溶媒である。工程iにおける反応温度は、好ましくは約0~120°C、特に好ましくは5~90°Cの範囲である。成分p1および、存在する場合、p4および/またはp5が、アミン基含有化合物を含む場合、反応温度は好ましくは約0~60°C、特に好ましくは10~40°Cの範囲である。アミン基含有成分を使用する際、所望であれば、活性水素原子を有し得る溶媒または溶媒混合物中で反応を行うこともできる。上記に述べた他に、化粧用に許容性の溶媒、好ましくはアルコール例えばエタノールおよびイソプロパノールならびにアルコールと水の混合物を用いる使用も好ましい。工程iにおいて得られるNCO基含有プレポリマーを、所望であれば、工程iiにおけるさらなる反応の前に、当業者に既知の常套方法によって、単離および/または精製することができる。プレポリマーの製造およびそれからのウレタン化合物H1の製造を、中間体を単離することなく行うことが好ましい。工程iiにおける本発明のウレタン化合物の製造を、工程iで得たプレポリマーと、親水性化合物p2および任意に成分p4および/またはp5の化合物とを反応させることによって行う。これに関して、プレポリマーのNCO当量:成分p2および、存在する場合、p4およびp5における活性水素原子当量の比は、約06:1~14:1、好ましくは08:1~12:1、特に09:1~11:1の範囲である。第2工程iiにおいても、反応を、前記溶媒の1種中、好ましくは化粧用に許容性の溶媒中で行うことが好ましい。成分p2の結合がアミン基を介して行われる場合、ならびに、任意に使用する化合物p4およびp5がNCO反応性基としてアミン基を有する場合、アルコールおよびアルコール/水混合物中で反応を行うことができる。エタノール、イソプロパノール、それらの混合物およびこれらアルコールと水との混合物が好ましい。次に、工程iiにおける反応温度は、約0~60°C、特に好ましくは10~40°Cの範囲であることが好ましい。得られるウレタン化合物が遊離のイソシアネート基をなお有する場合、その後、化合物p4、p5または水を添加することにより、これらを最終的に不活性化する。例えば2アミノ2メチル1プロパノールを、遊離イソシアネート基を不活性化するために使用することが好ましい。ポリイソブテニルアルコールアルコキシレートおよびポリイソブテニルアミンアルコキシレートH1化合物H1の具体的な一態様は、エチレンオキシドおよび/またはプロピレンオキシドを有する、ポリイソブテニルアルコールのアルコキシレートおよびポリイソブテニルアミンのアルコキシレートである。アルコキシ化度、すなわちアルコキシレートのポリエーテル鎖の平均鎖長は、アルコールまたはアミンのアルキレンオキシドに対する定量的モル比を用いて測定することができる。約1~1000、好ましくは約2~500、特に3~100のアルキレンオキシド単位を有するアルコールアルコキシレートが好ましい。特定のアルコキシ化度は、反応に使用するアルキレンオキシドの使用量ならびに反応条件に応じて決まる。反応の結果得られるアルコールアルコキシレート中のアルキレンオキシド単位の数は様々であるため、通常、統計的平均値である。1つの好ましい態様は、エチレンオキシドホモアルコキシレートまたは12プロピレンオキシドホモアルコキシレートである。エチレンオキシドホモアルコキシレートが特に好ましい。使用されるさらなる種類のポリイソブテニルアルコールアルコキシレートまたはポリイソブテニルアミンアルコキシレートは、エチレンオキシドおよび12プロピレンオキシドに基づく。ここで、所望する場合、アルキレンオキシドをランダムに組み込むことができる。このために、アルキレンオキシドを混合物の形態でアルコキシ化に用いることができる。それぞれの場合に2以上の同一のアルキレンオキシド単位から形成される少なくとも2個の異なるアルキレンオキシドブロックが作られるように、アルキレンオキシド単位がブロック状に配列されていることが好ましい。そのようなブロックアルコキシレートを使用する場合、アルキレンオキシド部分が2~5個、好ましくは2または3個、特に2個のブロックから構成されることが好ましい。ブロックコポリエーテルは、上記に述べたポリイソブテニルアルコールまたはポリイソブテニルアミンの1種と、第1のアルキレンオキシドとを反応させ、続いてそれとは異なる第2のアルキレンオキシドと反応させ、所望のブロック構造が得られるまで、任意に、それぞれの場合において前に添加した特定のアルキレンオキシドと異なるアルキレンオキシドをさらに続いて添加することにより、得ることができる。EO:POのモル比が好ましくは10:1~1:10の範囲であるEOPOコアルコキシレートが好ましい。エチレンオキシドをプロピレンオキシドと同じモル量で使用するか、または、エチレンオキシドをプロピレンオキシドよりもモル過剰で使用することが好ましい。したがって、EO:POのモル比が好ましくは1:1~10:1、特に15:1~5:1の範囲であるEOPOコアルコキシレートが好ましい。アルコールまたはアミンとアルキレンオキシドとの反応は、当業者に既知の常套の方法で、加圧下で作動するために整えられたこの目的に対して常套の装置中で行われる。アルコキシ化を、強塩基例えばアルカリ金属水酸化物およびアルカリ土類金属水酸化物、ブレンステッド酸またはルイス酸例えばAlCl3、BF3等により触媒することができる。狭い分布を有するアルコールオキシレートのために、例えばハイドロタルサイトまたは複金属シアン化物DMCなどの触媒を使用することができる。アルコキシ化は、約50~250°C、特に好ましくは90~200°Cの温度で行うことが好ましい。アルキレンオキシドまたは異なるアルキレンオキシドの混合物は、本発明により用いられるアルコールまたはアミンおよび触媒の混合物に、選択された反応温度またはより高圧でまん延するアルキレンオキシド混合物の蒸気圧下で与えられる。所望であれば、不活性ガス例えば希ガス、窒素、CO2でアルキレンオキシドを999まで希釈することができる。特にエチレンオキシドの場合、このアルキレンオキシドの気相分解に対するさらなる安全性を確保し、この態様において、さらなるアルキレンオキシド、例えばプロピレンオキシドを、本発明に関する不活性ガスとしてさらに用いることもできる。適当なアルコキシ化条件は、NikolausSchoenfeldt、GrenzflachenaktiveAthylenoxidAddukte[界面活性エチレンオキシド付加物、WissenschaftlicheVerlagsgesellschaftmbH、Stuttgart1984にも記載されている。原則として、アルコキシ化は、触媒の存在下で、溶媒を添加することなく行われる。しかしながら、アルコキシ化条件下で不活性な溶媒を併用してアルコキシ化を行うこともできる。1つの適当な態様において、アルコキシ化を少なくとも1種の強塩基で触媒する。適当な強塩基は、例えばアルカリ金属アルコラート、アルカリ金属水酸化物、アルカリ土類金属酸化物またはアルカリ土類金属水酸化物である。塩基を、通常、アルコキシ化させるアルコールの量に基づいて001~1重量の量で使用するGGeeら著、JChemSoc1961、第1345頁;BWojtech著、MakromolChem66、1966、第180頁参照。アルコキシ化反応の酸性触媒も可能である。ブレンステッド酸の他に、ルイス酸も適当であり、例えばAlCl3、BF3、BF3ジエーテラート、BF3×H3PO4、SbCl4×2H2O、ハイドロタルサイトであるPHPlesch著、TheChemistryofCationicPolymerization、PergamonPress、ニューヨーク1963参照。さらなる態様において、触媒としての複金属シアン化物化合物の存在下でアルコキシ化を行う。使用することができるDMC化合物は、原則として、当業者に既知の全ての適当な化合物である。触媒として適当なDMC化合物は、例えばWO9916775およびDEA10117273に記載されている。カルボン酸末端基を有するPIBとポリアルキレンオキシドアルコールまたはポリアルキレンオキシドアミンとの反応生成物H1化合物H1の特定の態様は、少なくとも1個のカルボン酸末端基またはその誘導体を有する少なくとも1種のポリイソブテン、および、カルボン酸基、カルボン酸無水物基あるいは他の誘導体化カルボン酸基に対して反応性の末端反応性基を有する少なくとも1種のポリアルキレンオキシドの反応生成物である。少なくとも1個のカルボン酸末端基またはエステル化、アミド化もしくはイミド化することにより得られる基を有する、これら反応生成物H1の製造に適当なポリイソブテンに関して、これらポリイソブテンに関する本明細書中になされた前の開示をその全体において参照する。さらに、少なくとも1個の末端OH基または少なくとも1個の末端第1級または第2級アミノ基を有する適当なポリアルキレンオキシドについて、これらポリアルキレンオキシドに関する前の開示をその全体において参照したものとする。少なくとも1個のカルボン酸末端基またはその誘導体を有するポリイソブテンを、エステル化、アミド化またはイミド化する方法は原則として既知であり、例えばEP0744413A2およびUS5137980に記載され、そこに言及されている。好ましくは、ポリイソブテニル無水物、特にPIBSAを反応に使用する。さらに、ポリエチレンオキシドジオール、ポリエチレンオキシドモノアルコール、ポリプロピレンオキシドジオール、ポリプロピレンオキシドモノアルコール、ポリジオール、ポリモノアルコール、ポリエチレンオキシドジアミン、ポリエチレンオキシドモノアミン、ポリプロピレンオキシドジアミン、ポリプロピレンオキシドモノアミン、ポリジアミン、ポリモノアミンおよびそれらの混合物から選択される親水性基を有する化合物を反応に使用することが好ましい。PIBSAおよびポリエチレンオキシドモノアルキルエーテルを反応に使用することが好ましい。PIBSAおよびポリエチレンオキシドモノメチルエーテルを反応に使用することが特に好ましい。適当なPluriol登録商標グレードに関する前述の記載を参照したものとする。1つの具体的態様において、助剤H1は、PIBSAおよびポリエチレンオキシドモノメチルエーテルの反応生成物を含む。非常に具体的な態様において、助剤H1は、PIBSAおよびポリエチレンオキシドモノメチルエーテルの反応生成物からなる。この助剤H1を製造するために、PIBSAおよびポリエチレンオキシドモノメチルエーテルを、09:1~1:25、特に好ましくは約1:1のモル比で使用することが好ましい。PIBSAは、350~2500、好ましくは500~1500の範囲の分子量を有することが好ましい。ポリエチレンオキシドモノメチルエーテルは、350~2500、好ましくは500~2000の範囲の分子量を有することが好ましい。少なくとも1個のポリエーテル基を有するシリコーン化合物H1上記に既に説明したように、少なくとも1個の親水性基特に少なくとも1個の基Bをも既に有する上記シリコーン化合物E、G、JおよびKは、成分H1として使用するのに適当である。これは、特に、アルキレンオキシド繰返し単位を有する少なくとも1種の基Fを有する化合物E、G、JおよびKに当てはまる。シリコーン化合物E、G、JおよびKに関する前述の開示を、その全体において、ここに参照を記載したものとする。INCI名MethoxyPEGPPG73AminopropylDimethiconeを有する化合物例えばABILSoftAF100、EvonikIndustriesも特に適当である。成分H1を、重合に使用するモノマー100重量部に基づいて好ましくは01~15重量部、特に好ましくは03~10重量部の量で使用する。塩基性化合物H2塩基H2として、アルカリ金属塩基、例えば水酸化ナトリウム溶液、水酸化カリウム溶液、炭酸ナトリウム、炭酸水素ナトリウム、炭酸カリウムまたは炭酸水素カリウムを使用することができる。1つの好ましい態様において、成分H2はアミン基およびアンモニウム基から選択される少なくとも1個の窒素原子含有基を有する、H1と異なる塩基性化合物から選択される。本発明に関して適当なアミノ基含有化合物は、原則として、少なくとも1個の第1級、第2級または第3級アミノ基または第四級アンモニウム基を有する化合物である。少なくとも1個の第四級アンモニウム基を有する好ましい化合物は、本発明の方法において使用する際にNH3源として働くことができる化合物である。化合物H2は、NH3、2CO3、NH4HCO3、モノアルキルアミン、ジアルキルアミン、トリアルキルアミン、アミノアルコール、窒素含有複素環およびそれらの混合物から選択することが好ましい。適当な化合物H2は、NH3および反応条件下でNH3を放出することができる化合物である。これらは、好ましくはNH42CO3およびNH4HCO3を包含する。特に好ましくは、成分H2は、炭酸水素アンモニウムを含むか、または炭酸水素アンモニウムからなる。本発明の方法において使用するアミノ基含有化合物は、無水であることが好ましい。本発明に関して、無水とは、アミノ基含有化合物を有する反応混合物に添加された水の量および任意に第四級アンモニウム基を有する化合物を使用する際に遊離した水の量が非常に少ないこと、コポリマー組成物CPを製造するために使用する反応混合物が、共重合の全過程を通して最大2重量の水分含量を有することを意味するとして理解される。好ましいアミノ基含有化合物H2はC1C6アルキルアミンであり、特に好ましくはnプロピルアミンおよびnブチルアミンである。好ましいアミノ基含有化合物H2は、ジアミンでもあり、特に好ましくはジエチルプロピルアミンおよびジプロピルメチルアミンである。好ましいアミノ基含有化合物H2は、トリアミンでもあり、特に好ましくはトリメチルアミン、トリエチルアミン、トリイソプロピルアミン等である。好ましいアミノ基含有化合物H2は、アミノアルコールでもあり、例えばモノアルカノールアミン、ジアルカノールアミン、トリアルカノールアミン、アルキルジアルカノールアミン、ジアルキルアルカノールアミンおよびそれらの混合物である。化合物H2を、エタノールアミン、ジエタノールアミン、トリエタノールアミン、メチルジエタノールアミン、エチルジエタノールアミン、ジメチルエタノールアミン、2アミノ2メチル1プロパノールおよびそれらの混合物から選択することが特に好ましい。さらに、塩基を窒素含有複素環から選択することが好ましい。窒素含有複素環を、ピロール、ピロリジン、ピリジン、キノリン、イソキノリン、プリン、ピラゾール、イミダゾール、トリアゾール、テトラゾール、インドリジン、ピリダジン、ピリミジン、ピラジン、トリアジン、インドール、イソインドール、オキサゾール、オキサゾリドン、オキサゾリジン、モルホリン、ピペラジン、ピペリジンおよびそれらの誘導体の群から選択することが好ましい。上記窒素含有複素環の適当な誘導体は、好ましくはアルキル、シクロアルキル、ヘテロシクロアルキル、アリール、ヘタリール、アルコキシ、シクロアルコキシ、アリールオキシ、COOH、カルボキシレート、SO3H、スルホネート、アルコキシカルボニル、アシルおよびニトロから選択される少なくとも1個のさらなる置換基を有することができる。窒素含有複素環は、特に、1個以上のC1C6アルキル置換基、例えばメチル、エチル、nプロピル、イソプロピル、nブチル、secブチル、tertブチル等を有することができる。成分bは、イミダゾールまたはそれらの誘導体を含むことが好ましい。Nビニルイミダゾールが特に好ましい。一般式L:[式中、Raa、RbbおよびRccは、互いに独立して、水素、C1C4アルキル特にメチル、エチル、nプロピル、イソプロピル、nブチルおよびtertブチル、C5C6シクロアルキル特にシクロヘキシルおよびC6C10アリール特にフェニルから選択される]で示されるイミダゾールまたはイミダゾール誘導体も好ましい。一般式Lで示される化合物の例は、以下の表1に見られる。さらに好ましいイミダゾール誘導体は、ヒスチジンである。成分H2は、少なくとも1種のイミダゾール化合物を含むか、または、少なくとも1種のイミダゾール化合物からなることが好ましい。イミダゾール化合物H2は、特に好ましくは、イミダゾールおよびNアルキルイミダゾールから選択される。好ましいNアルキルイミダゾールは、NメチルイミダゾールおよびNエチルイミダゾールである。成分H2がイミダゾールを含むか、またはイミダゾールからなることが特に好ましい。上記アミノ基含有化合物を、単独で、または、任意に所望の混合物の形態で使用することができる。成分H2を、重合に使用するモノマー100重量部に基づいて01~15重量部、特に好ましくは03~10重量部の量で使用することが好ましい。コポリマー組成物CP本発明のコポリマー組成物CPの製造は、沈殿重合により行う。沈殿重合の間、使用するモノマーは反応媒体モノマー、溶媒中に可溶性であるが、対応するポリマーは可溶性ではない。得られたポリマーは、選択した重合条件下で不溶性となり、反応混合物から沈殿する。本発明の方法自体が有利な特性を有するという特徴を有し、さらには、特に有利な特性を有するコポリマー組成物をももたらす。本発明のポリマー組成物中に存在する沈殿ポリマーは、レオロジー改質剤としての特に増粘剤としての能力を有するという特徴を有する。乾燥した製剤は、非常に容易に再分散し、高い溶解速度を有するという特徴を有する。それらは、従来のポリマー組成物に基づくゲルと比較して、改善された透明性および/または改善された構造特性および/または改善された洗い流し性を有するゲルを製剤化するのに適当である。さらには、重合中に、反応媒体の粘性の望ましくない大幅な増加はもたらされない。析出物の形成は、通常、うまく回避することができる。コポリマー組成物CPを製造するために使用する反応混合物は、共重合の工程全体を通して、最大5重量、特に好ましくは最大3重量、特に最大2重量の水分含量を有することが好ましい。モノマーa本発明のコポリマー組成物CPを調製するために、アクリル酸を成分aとして使用する。本発明によれば、成分aを、重合に使用する化合物の総重量に基づいて70~100重量の量で使用する。成分aは、重合に使用する化合物の総重量に基づいて70~9999重量、特に75~999重量の量で使用することが特に好ましい。すなわち、モノマーaおよび、存在する場合b~fを加えると100重量になる。第1の好ましい態様において、フリーラジカル共重合によりコポリマー組成物CPの製造に使用するモノマー組成物は、成分aおよびcのみからなる。そして、成分aを、重合に使用する化合物aおよびcの総重量に基づいて、好ましくは95~9999重量、特に好ましくは98~999重量の量で使用する。したがって、本発明の方法は、具体的には架橋ポリアクリル酸を製造するのに役立つ。第2の好ましい態様において、成分aを、重合に使用する化合物すなわち成分a~gの総重量に基づいて70~9999重量、好ましくは75~999重量の量で使用する。この態様において、コポリマー組成物CPの製造に使用するモノマー組成物は、成分aおよびcならびに少なくとも1種のさらなるモノマーをも含む。親水性の非イオン性モノマーbモノマーbを、以下に挙げるモノマーb1~b4、モノマー種b1~b4の1つから選択されるモノマーの混合物、およびモノマー種b1~b4の2つ以上から選択されるモノマーの混合物から選択することが好ましい。本発明によれば、成分aは、重合に使用する化合物の総重量に基づいて0~30重量の量で使用される。好ましくは、成分bを、重合に用いるモノマーの総重量に基づいて01~2999重量の量で使用することが好ましく、05~25重量の量で使用することが特に好ましい。アミド基含有モノマーb1コポリマー組成物CPの製造に使用するモノマー組成物は、一般式IV:[式中、基R4~R6の1つは式CH2CR7R7=HまたはC1C4アルキルで示される基であり、基R4~R6の他の基は、互いに独立して、H、アルキル、シクロアルキル、ヘテロシクロアルキル、アリールまたはヘタリールであり、ここで、R4およびR5は、それらを結合させるアミド基と一緒になって、5~8個の環原子を有するラクタムであってもよく、ここで、R5およびR6は、それらを結合させる窒素原子と一緒になって、五~七員環複素環であってもよく、ただし、基R4、R5およびR6の炭素原子の合計は最大8である]で示される少なくとも1種のアミド基含有モノマーb1を、共重合形態で、さらに含むことができる。好ましくは、成分b1の化合物は、アミド基のカルボニル炭素原子に加えて、最大7個のさらなる炭素原子を有する。好ましくは、成分b1の化合物は、αβエチレン系不飽和モノカルボン酸の第1級アミド、飽和モノカルボン酸のNビニルアミド、Nビニルラクタム、αβエチレン系不飽和モノカルボン酸のNアルキルアミドおよびNNジアルキルアミド、ならびにそれらの混合物から選択される。好ましいモノマーb1は、Nビニルラクタムおよびそれらの誘導体であり、それらは、例えば1個以上のC1C6アルキル置換基、例えばメチル、エチル、nプロピル、イソプロピル、nブチル、secブチル、tertブチル等を有することができる。これらの例としては、例えばNビニルピロリドン、Nビニルピペリドン、Nビニルカプロラクタム、Nビニル5メチル2ピロリドン、Nビニル5エチル2ピロリドン、Nビニル6メチル2ピペリドン、Nビニル6エチル2ピペリドン、Nビニル7メチル2カプロラクタム、Nビニル7エチル2カプロラクタム等が挙げられる。Nビニルピロリドンおよび/またはNビニルカプロラクタムを使用することが特に好ましい。アクリルアミドおよびメタクリルアミドも適当なモノマーb1である。アミド基のカルボニル炭素原子に加えて最大7個のさらなる炭素原子を有する適当なαβエチレン系不飽和モノカルボン酸のNアルキルアミドおよびNNジアルキルアミドは、例えば、Nメチルアクリルアミド、Nエチルアクリルアミド、Nプロピルアクリルアミド、Nアクリルアミド、Ntertブチルアクリルアミド、nペンチルアクリルアミド、nヘキシルアクリルアミド、nヘプチルアクリルアミド、NNジメチルアクリルアミド、NNジエチルアクリルアミド、ピペリジニルアクリルアミド、モルホリニルアクリルアミドおよびそれらの混合物である。モノマーb1として適当な開鎖Nビニルアミド化合物は、例えばNビニルホルムアミド、NビニルNメチルホルムアミド、Nビニルアセトアミド、NビニルNメチルアセトアミド、NビニルNエチルアセトアミド、Nビニルプロピオンアミド、NビニルNメチルプロピオンアミド、Nビニルブチルアミドおよびそれらの混合物である。Nビニルホルムアミドを使用することが好ましい。成分b1を、重合に用いるモノマーの総重量に基づいて01~2999重量、特に好ましくは05~25重量の量で使用することが好ましい。モノマーb2さらなる態様において、コポリマー組成物の製造に用いるモノマー組成物は、式VaまたはVb:[式中、♯は、フリーラジカル重合可能なαβエチレン系不飽和二重結合を有する基への結合サイトであり、ここで、化合物Vaにおいて、♯は式CH2CR7[R7=HまたはC1C4アルキル]で示される基=モノマーb1への結合サイトではなく、RddはHまたはC1C4アルキルであり、ReeはHまたはC1C4アルキルであるか、またはRddおよびReeは共に14である]で示される基を有する少なくとも1種のさらなるモノマーb2を、共重合形態で、さらに含むことができる。モノマーb2は、式Va1またはVb1:で示される基を有するモノマーから選択することが好ましい。好ましいモノマーb2は、式:[式中、Yは、OまたはNRy式中、RyはH、アルキル、シクロアルキルまたはアリールであるである]で示される化合物である。特定のモノマーb2は、式:で示される化合物である。尿素基を有する適当なモノマーb2は、例えばNビニル尿素またはNアリル尿素またはイミダゾリジン2オンの誘導体である。これらとしては、NビニルおよびNアリルイミダゾリジン2オン、Nビニルオキシエチルイミダゾリジン2オン、Nアクリルアミドエチルイミダゾリジン2オン、Nアクリルオキシエチルイミダゾリジン2オン=2ウレイドアクリレート、N2アクリルオキシアセトアミドエチルイミダゾリジン2オン等が挙げられる。尿素基を有する好ましいモノマーb2は、Nイミダゾリジン2オンおよびNイミダゾリジン2オンである。Nイミダゾリジン2オン2ウレイドメタクリレート、UMAが特に好ましい。成分b2を、好ましくは重合に用いるモノマーの総重量に基づいて01~20重量、特に好ましくは05~10重量の量で使用する。モノマーb3さらなる態様において、コポリマー組成物の製造に使用するモノマー組成物は、αβエチレン系不飽和モノおよびジカルボン酸とC2C30ジオールとのエステル、αβエチレン系不飽和モノおよびジカルボン酸と第1級または第2級アミノ基を有するC2C30アミノアルコールとのアミド、およびそれらの混合物から選択される少なくとも1種のさらなるモノマーb3を、共重合形態で、さらに含むことができる。2ヒドロキシエチルアクリレート、2ヒドロキシエチルメタクリレート、2ヒドロキシエチルエタクリレート、2ヒドロキシプロピルアクリレート、2ヒドロキシプロピルメタクリレート、3ヒドロキシプロピルアクリレート、3ヒドロキシプロピルメタクリレート、3ヒドロキシブチルアクリレート、3ヒドロキシブチルメタクリレート、4ヒドロキシブチルアクリレート、4ヒドロキシブチルメタクリレート、6ヒドロキシヘキシルアクリレート、6ヒドロキシヘキシルメタクリレート、3ヒドロキシ2エチルヘキシルアクリレートおよび3ヒドロキシ2エチルヘキシルメタクリレートも、適当な追加のモノマーb3である。2ヒドロキシエチルアクリルアミド、2ヒドロキシエチルメタクリルアミド、2ヒドロキシエチルエタクリルアミド、2ヒドロキシプロピルアクリルアミド、2ヒドロキシプロピルメタクリルアミド、3ヒドロキシプロピルアクリルアミド、3ヒドロキシプロピルメタクリルアミド、3ヒドロキシブチルアクリルアミド、3ヒドロキシブチルメタクリルアミド、4ヒドロキシブチルアクリルアミド、4ヒドロキシブチルメタクリルアミド、6ヒドロキシヘキシルアクリルアミド、6ヒドロキシヘキシルメタクリルアミド、3ヒドロキシ2エチルヘキシルアクリルアミドおよび3ヒドロキシ2エチルヘキシルメタクリルアミドも、適当な追加のモノマーb3である。成分b3を重合に用いるモノマーの総重量に基づいて01~25重量の量で使用することが好ましく、05~20重量の量で使用することが特に好ましい。モノマーb4成分a~fと異なる、それらと共重合可能な、少なくとも1種のモノマーb4を、本発明のコポリマー組成物CPを製造するために追加的に使用することができる。適当な化合物b4は、一般式VIaおよびVIb:[式中、アルキレンオキシド単位の順は任意であり、kおよびlは、互いに独立して、0~1000の整数であり、ここでkおよびlの合計は少なくとも5であり、R8は、水素またはC1C8アルキルであり、R9は、水素、C1C30アルキル、C2C30アルケニルまたはC5C8シクロアルキルであり、Xは、Oまたは式NR10式中、R10は、H、アルキル、アルケニル、シクロアルキル、ヘテロシクロアルキル、アリールまたはヘタリールであるで示される基である]で示される化合物から選択される。式VIaおよびVIbにおいて、kは1~500、特に3~250の整数であることが好ましい。lは、0~100の整数であることが好ましい。式VIaにおけるR8は、水素、メチル、エチル、nプロピル、イソプロピル、nブチル、secブチル、tertブチル、nペンチルまたはnヘキシルであることが好ましく、特に水素、メチルまたはエチルであることが好ましい。式VIaおよびVIbにおけるR9は、水素、メチル、エチル、nプロピル、イソプロピル、nブチル、secブチル、nペンチル、nヘキシル、nヘプチル、nオクチル、1133テトラメチルブチル、エチルヘキシル、nノニル、nデシル、nウンデシル、トリデシル、ミリスチル、ペンタデシル、パルミチル、ヘプタデシル、オクタデシル、ノナデシル、アラキニル、ベヘニル、リグノセレニル、セロチニル、メリシニル、パルミトレイニル、オレイル、リノリル、リノレニル、ステアリル、ラウリルであることが好ましい。式VIaにおけるXは、OまたはNHであることが好ましい。適当なポリエーテルアクリレートVIaは、例えば、上記αβエチレン系不飽和モノおよび/またはジカルボン酸ならびにそれらの酸塩化物、アミドおよび無水物と、ポリエーテロールとの重縮合生成物である。適当なポリエーテロールは、エチレンオキシド、12プロピレンオキシドおよび/またはエピクロロヒドリンと、水または短鎖アルコールR9OHなどの出発分子とを反応させることにより簡単に製造することができる。アルキレンオキシドを、単独で、交互に、または混合物として使用することができる。ポリエーテルアクリレートVIaを、それ自体で、または混合物で、本発明により使用するポリマーを製造するためために用いることができる。適当なアリルアルコールアルコキシレートVIbは、例えば、塩化アリルと対応するポリエーテロールとのエーテル化生成物である。適当なポリエーテロールは、エチレンオキシド、12プロピレンオキシドおよび/またはエピクロロヒドリンと、出発アルコールR9OHとの反応により、簡単に製造することができる。アルキレンオキシドを、単独で、交互に、または混合物として使用することができる。アリルアルコールアルコキシレートVIbを、それ自体で、または混合物で、本発明により使用するポリマーを製造するために用いることができる。架橋剤cコポリマー組成物CPを調製するために、少なくとも1種の架橋剤、すなわち2個以上のエチレン系不飽和の非共役二重結合を有する化合物を、本発明に従い使用する。架橋剤を重合に使用する化合物の総重量に基づいて001~5重量、特に好ましくは01~4重量の量で使用することが好ましい。適当な架橋剤cは、例えば少なくとも二価のアルコールのアクリルエステル、メタクリルエステル、アリルエーテルまたはビニルエーテルである。ここで、元のアルコールのOH基は、完全にまたは部分的にエーテル化またはエステル化されてよく、しかしながら、架橋剤は少なくとも2個のエチレン系不飽和基を含む。元のアルコールの例は、二価アルコール、例えば12エタンジオール、12プロパンジオール、13プロパンジオール、12ブタンジオール、13ブタンジオール、23ブタンジオール、14ブタンジオール、ブト2エン14ジオール、12ペンタンジオール、15ペンタンジオール、12ヘキサンジオール、16ヘキサンジオール、110デカンジオール、12ドデカンジオール、112ドデカンジオール、ネオペンチルグリコール、3メチルペンタン15ジオール、25ジメチル13ヘキサンジオール、224トリメチル13ペンタンジオール、12シクロヘキサンジオール、14シクロヘキサンジオール、14ビスシクロヘキサン、ヒドロキシピバリン酸ネオペンチルグリコールモノエステル、22ビスプロパン、22ビス4フェニルプロパン、ジエチレングリコール、トリエチレングリコール、テトラエチレングリコール、ジプロピレングリコール、トリプロピレングリコール、テトラプロピレングリコール、3チアペンタン15ジオール、ならびに、それぞれの場合において200~10000の分子量を有するポリエチレングリコール、ポリプロピレングリコールおよびポリテトラヒドロフランである。エチレンオキシドおよびプロピレンオキシドのホモポリマー以外に、エチレンオキシドまたはプロピレンオキシドのブロックコポリマーあるいはエチレンオキシド基およびプロピレンオキシド基を組み込まれた形態で含むコポリマーを使用することもできる。2個以上のOH基を有する元のアルコールの例は、トリメチロールプロパン、グリセロール、ペンタエリスリトール、125ペンタントリオール、126ヘキサントリオール、シアヌル酸、ソルビタン、糖、例えばスクロース、グルコース、マンノースである。多価アルコールは、対応するエトキシラートまたはプロポキシラートとして、エチレンオキシドまたはプロピレンオキシドとの続く反応に使用することも当然できる。多価アルコールを、エピクロロヒドリンとの反応により対応するグリシジルエーテルに初めに変換することもできる。エチレングリコールジアクリレートおよびポリエチレングリコールジアクリレートが好ましい。さらに適当な架橋剤cは、ビニルエステル、または、一価、不飽和アルコールとエチレン系不飽和C3C6カルボン酸、例えばアクリル酸、メタクリル酸、イタコン酸、マレイン酸またはフマル酸とのエステルである。そのようなアルコールの例は、アリルアルコール、1ブテン3オール、5ヘキセン1オール、1オクテン3オール、9デセン1オール、ジシクロペンテニルアルコール、10ウンデセン1オール、桂皮アルコール、シトロネロール、クロチルアルコールまたはcis9オクタデセン1オールである。しかしながら、一価、不飽和アルコールを、多塩基性カルボン酸、例えばマロン酸、酒石酸、トリメリット酸、フタル酸、テレフタル酸、クエン酸またはコハク酸でエステル化することもできる。さらなる適当な架橋剤cは、アクリレートと異なる、不飽和カルボン酸と上記多価アルコールとのエステル、例えばオレイン酸、クロトン酸、桂皮酸または10ウンデセン酸である。架橋剤cとして適当なものは、さらには、少なくとも2個の二重結合を有する直鎖状または分枝状、線状または環状、脂肪族または芳香族炭化水素であり、脂肪族炭化水素の場合、共役しているものではなく、例えばジビニルベンゼン、ジビニルトルエン、17オクタジエン、19デカジエン、4ビニル1シクロヘキセン、トリビニルシクロヘキサンまたは200~20000の分子量を有するポリブタジエンである。架橋剤cとして、アクリルアミド、メタクリルアミドおよび少なくとも2官能性のアミンのNアリルアミンも適当である。このようなアミンは、例えば、12ジアミノエタン、13ジアミノプロパン、14ジアミノブタン、16ジアミノヘキサン、112ドデカンジアミン、ピペラジン、ジエチレントリアミンまたはイソホロンジアミンである。アリルアミンと不飽和カルボン酸例えばアクリル酸、メタクリル酸、イタコン酸、マレイン酸または上記に記載した少なくとも二塩基のカルボン酸とのアミドも同様に適当である。トリアリルアミンおよびトリアリルモノアルキルアンモニウム塩、例えばトリアリルメチルアンモニウムクロリドまたはメチルサルフェートも、架橋剤cとして適当である。尿素誘導体、少なくとも2官能性のアミド、シアヌレートまたはウレタンのNビニル化合物、例えば尿素、エチレン尿素、プロピレン尿素または酒石酸ジアミドのNビニル化合物、例えばNNジビニルエチレン尿素またはNNジビニルプロピレン尿素も適当である。さらなる適当な架橋剤cは、ジビニルジオキサン、テトラアリルシランまたはテトラビニルシランである。上記化合物cの混合物も当然に使用することができる。きわめて好ましい架橋剤cは、エチレングリコールジアクリレート、ポリエチレングリコールジアクリレート、ペンタエリスリトールトリアリルエーテル、メチレンビスアクリルアミド、NNジビニルエチレン尿素、トリアリルアミンおよびトリアリルモノアルキルアンモニウム塩である。カチオノゲン性/カチオン性モノマーdコポリマー組成物CPの製造に使用されるモノマー組成物は、フリーラジカル重合可能なαβエチレン系不飽和二重結合および1分子あたり少なくとも1個のカチオノゲン性基および/またはカチオン性基を有する、少なくとも1種の化合物dを追加的に含むことができる。成分dを、重合に使用する化合物の総重量に基づいて01~2999重量の量で使用することが好ましく、02~25重量の量が特に好ましい。コポリマー組成物CP中に存在するコポリマーは、過剰のアニオノゲン性基および/またはアニオン性基を有することが好ましい。したがって、モノマーdを使用する場合、CP中のコポリマーが、カチオノゲン性基/カチオン性基と比較して、少なくとも5:1、好ましくは少なくとも10:1のモル過剰のアニオノゲン性基/アニオン性基を有するような量であることが好ましい。成分dのカチオノゲン性基および/またはカチオン性基は、好ましくは、窒素含有基、例えば第一級、第二級および第三級アミノ基、ならびに第四級アンモニウム基である。窒素含有基は、第3級アミノ基または第4級アンモニウム基であることが好ましい。荷電したカチオン性基は、アミン窒素から、プロトン化するか、または、酸またはアルキル化剤で四級化することによるいずれかで製造することができる。これらとしては、例えばカルボン酸、例えば乳酸、または鉱酸、例えばリン酸、硫酸および塩酸が挙げられ、またはアルキル化剤としてのC1C4アルキルハライドまたはC1C4アルキルサルフェート、例えば塩化エチル、臭化エチル、塩化メチル、臭化メチル、ジメチルサルフェートおよびジエチルサルフェートが挙げられる。プロトン化または四級化は、通常、重合前か重合後のいずれかに行うことができる。成分dは、αβエチレン系不飽和モノおよびジカルボン酸とアミン窒素においてモノアルキル化またはジアルキル化されていてよいアミノアルコールとのエステル、αβエチレン系不飽和モノおよびジカルボン酸と少なくとも1個の第1級または第2級アミノ基を有するジアミンとのアミド、NNジアリルアミン、NNジアリルNアルキルアミンおよびそれらの誘導体、ビニル置換された窒素複素環およびアリル置換された窒素複素環、ビニル置換ヘテロ芳香族化合物およびアリル置換ヘテロ芳香族化合物、ならびにそれらの混合物から選択することが好ましい。好ましい化合物dは、αβエチレン系不飽和モノおよびジカルボン酸とアミノアルコールとのエステルである。好ましいアミノアルコールは、アミン窒素においてC1C8モノアルキル化またはC1C8ジアルキル化されたC2C12アミノアルコールである。これらエステルの酸成分として適当なものは、例えばアクリル酸、メタクリル酸、フマル酸、マレイン酸、イタコン酸、クロトン酸、無水マレイン酸、モノブチルマレイン酸エステルならびにそれらの混合物である。アクリル酸、メタクリル酸およびそれらの混合物を酸成分として用いることが好ましい。好ましいモノマーdは、Nメチルアミノエチルアクリレート、Nエチルアミノエチルアクリレート、Nアミノエチルアクリレート、Nアミノエチルアクリレート、NNジメチルアミノメチルアクリレート、NNジメチルアミノエチルアクリレート、NNジエチルアミノメチルアクリレート、NNジエチルアミノエチルアクリレート、NNジメチルアミノプロピルアクリレート、NNジエチルアミノプロピルアクリレートおよびNNジメチルアミノシクロヘキシルアクリレートである。NNジメチルアミノエチルアクリレート、NNジメチルアミノエチルメタクリレートおよびそれらの混合物が特に好ましい。特に、上記化合物の第四級化生成物も、好ましいモノマーdである。1つの非常に具体的な態様において、成分dは、NNジメチルアミノエチルアクリレートのみからなる。上記αβエチレン系不飽和モノまたはジカルボン酸と少なくとも1個の第一級または第二級アミノ基を有するジアミンとのアミドも適当なモノマーdである。1個の第三級アミノ基および1個の第一級または第二級アミノ基を有するジアミンが好ましい。好ましいモノマーdは、例えば、Ntertブチルアミノエチルアクリルアミド、N2エチルアクリルアミド、N2エチルメタクリルアミド、N3プロピルアクリルアミド、N3プロピルメタクリルアミド、N4ブチルアクリルアミド、N4ブチルメタクリルアミド、N2エチルアクリルアミド、N4シクロヘキシルアクリルアミドおよびN4シクロヘキシルメタクリルアミドである。1つの適当な態様において、成分dはビニル置換ヘテロ芳香族化合物として少なくとも1種のNビニルイミダゾール化合物を含む。1つの具体的態様において、成分dは、Nビニルイミダゾール化合物および少なくとも1種のNビニルイミダゾール化合物を含む混合物から選択される。適当なNビニルイミダゾール化合物は、式:[式中、R1~R3は、互いに独立して、水素、C1C4アルキルまたはフェニルである。好ましくは、R1~R3は水素である]で示される化合物である。一般式VII:[式中、R1~R3は、互いに独立して、水素、C1C4アルキルまたはフェニルである]で示されるNビニルイミダゾール化合物も適当である。一般式VIIで示される化合物の例を次の表2に示す。モノマーdとして、1ビニルイミダゾールNビニルイミダゾールおよびNビニルイミダゾールを含む混合物が好ましい。上記Nビニルイミダゾール化合物をプロトン化または第四級化することにより得られる化合物も適当なモノマーdである。このような荷電モノマーdの例は、第四級化ビニルイミダゾール、特に3メチル1ビニルイミダゾリウムクロリド、メトサルフェートおよびエトサルフェートである。適当な酸およびアルキル化剤は、前述したものである。プロトン化または第四級化を重合後に行うことが好ましい。ビニルイミダゾールと異なるビニル置換された窒素複素環およびアリル置換された窒素複素環、例えば2ビニルピリジンおよび4ビニルピリジン、2アリルピリジンおよび4アリルピリジン、ならびにそれらの塩も、適当なモノマーdである。アニオノゲン性/アニオン性モノマーeコポリマー組成物CPを製造するための本発明の方法において、アクリル酸と異なる、フリーラジカル重合可能なαβエチレン系不飽和二重結合および1分子あたり少なくとも1個のアニオノゲン性基および/またはアニオン性基を有する化合物を、任意に、成分eとして使用することができる。成分eを、重合に使用する化合物の総重量に基づいて0~2999重量の量で使用することが好ましく、0~25重量で使用することが特に好ましい。存在する場合、成分eを重合に使用する化合物の総重量に基づいて01~2999重量の量で使用することが好ましく、05~25重量の量で使用することが特に好ましい。化合物eは、モノエチレン系不飽和カルボン酸、スルホン酸、ホスホン酸およびそれらの混合物から選択することが好ましい。モノマーeとして、3~25個、好ましくは3~6個の炭素原子を有するモノエチレン系不飽和モノおよびジカルボン酸が挙げられ、それらの塩または無水物形態のものを用いることもできる。それらの例は、メタクリル酸、エタクリル酸、αクロロアクリル酸、クロトン酸、マレイン酸、無水マレイン酸、イタコン酸、シトラコン酸、メサコン酸、グルタコン酸、アコニット酸およびフマル酸である。モノマーeは、4~10個、好ましくは4~6個の炭素原子を有するモノエチレン系不飽和ジカルボン酸例えばマレイン酸の半エステル例えばモノメチルマレエートも包含する。モノマーeは、モノエチレン系不飽和スルホン酸およびホスホン酸、例えばビニルスルホン酸、アリルスルホン酸、スルホエチルアクリレート、スルホエチルメタクリレート、スルホプロピルアクリレート、スルホプロピルメタクリレート、2ヒドロキシ3アクリルオキシプロピルスルホン酸、2ヒドロキシ3メタクリルオキシプロピルスルホン酸、スチレンスルホン酸、2アクリルアミド2メチルプロパンスルホン酸、ビニルホスホン酸およびアリルホスホン酸も包含する。モノマーeは、上記酸の塩、特にナトリウム塩、カリウム塩およびアンモニウム塩、ならびにアミンとの塩も包含する。モノマーeを、それ自体、または、互いの混合物として用いることができる。上記に述べた重量分率は、全て、酸形態を参照する。成分eは、メタクリル酸、エタクリル酸、αクロロアクリル酸、クロトン酸、マレイン酸、無水マレイン酸、フマル酸、イタコン酸、シトラコン酸、メサコン酸、グルタコン酸、アコニット酸およびそれらの混合物から選択することが好ましい。成分eとしてメタクリル酸を使用することが特に好ましい。さらなるモノマーfコポリマー組成物CPを製造するために、αβエチレン系不飽和のモノおよびジカルボン酸とC1C30アルカノールとのエステル、αβエチレン系不飽和のモノおよびジカルボン酸とモノおよびジアミンとのアミド、NNジアリルアミン、NNジアリルアミンの酸付加塩および第四級化生成物、NNジアリルNアルキルアミン、NNジアリルNアルキルアミンの酸付加塩および第四級化生成物、アルキレンオキシド基を有するウレタンアクリレート、ビニルアルコールおよびアリルアルコールとC1C30モノカルボン酸とのエステル、C1C30アルキルビニルエーテル、ビニル芳香族、ハロゲン化ビニル、ハロゲン化ビニリデン、C2C8モノオレフィン、少なくとも2個の共役二重結合を有する非芳香族炭化水素およびそれらの混合物から選択される少なくとも1種の化合物fを追加的に使用することが可能である。適当なαβエチレン系不飽和のモノおよびジカルボン酸とC1C30アルカノールとのエステルは、例えば、メチルアクリレート、メチルエタクリレート、エチルアクリレート、エチルエタクリレート、nプロピルアクリレート、イソプロピルアクリレート、nブチルアクリレート、tertブチルアクリレート、tertブチルエタクリレート、nペンチルアクリレート、nヘキシルアクリレート、nヘプチルアクリレート、nオクチルアクリレート1133テトラメチルブチルアクリレート、エチルヘキシルアクリレート、nノニルアクリレート、nデシルアクリレート、nウンデシルアクリレート、トリデシルアクリレート、ミリスチルアクリレート、ペンタデシルアクリレート、パルミチルアクリレート、ヘプタデシルアクリレート、ノナデシルアクリレート、アラキニルアクリレート、ベヘニルアクリレート、リグノセレニルアクリレート、セロチニルアクリレート、メリシニルアクリレート、パルミトレイニルアクリレート、オレイルアクリレート、リノリルアクリレート、リノレニルアクリレート、ステアリルアクリレート、ラウリルアクリレートおよびそれらの混合物である。適当なαβエチレン系不飽和モノおよびジカルボン酸とモノおよびジアミンとのアミドは、例えば、メチルアクリルアミド、メチルエタクリルアミド、エチルアクリルアミド、エチルエタクリルアミド、nプロピルアクリルアミド、イソプロピルアクリルアミド、nブチルアクリルアミド、tertブチルアクリルアミド、tertブチルエタクリルアミド、nペンチルアクリルアミド、nヘキシルアクリルアミド、nヘプチルアクリルアミド、nオクチルアクリルアミド1133テトラメチルブチルアクリルアミド、エチルヘキシルアクリルアミド、nノニルアクリルアミド、nデシルアクリルアミド、nウンデシルアクリルアミド、トリデシルアクリルアミド、ミリスチルアクリルアミド、ペンタデシルアクリルアミド、パルミチルアクリルアミド、ヘプタデシルアクリルアミド、ノナデシルアクリルアミド、アラキニルアクリルアミド、ベヘニルアクリルアミド、リグノセレニルアクリルアミド、セロチニルアクリルアミド、メリシニルアクリルアミド、パルミトレイニルアクリルアミド、オレイルアクリルアミド、リノリルアクリルアミド、リノレニルアクリルアミド、ステアリルアクリルアミド、ラウリルアクリルアミド、NメチルNアクリルアミド、NNジアクリルアミドおよびそれらの混合物である。適当なC1C30アルキルビニルエーテルは、例えば、メチルビニルエーテル、エチルビニルエーテル、nプロピルビニルエーテル、イソプロピルビニルエーテル、nブチルビニルエーテル、tertブチルビニルエーテル、nペンチルビニルエーテル、nヘキシルビニルエーテル、nヘプチルビニルエーテル、nオクチルビニルエーテル、1133テトラメチルブチルビニルエーテル、エチルヘキシルビニルエーテル、nノニルビニルエーテル、nデシルビニルエーテル、nウンデシルビニルエーテル、トリデシルビニルエーテル、ミリスチルビニルエーテル、ペンタデシルビニルエーテル、パルミチルビニルエーテル、ヘプタデシルビニルエーテル、オクタデシルビニルエーテル、ノナデシルビニルエーテル、アラキニルビニルエーテル、ベヘニルビニルエーテル、リグノセレニルビニルエーテル、セロチニルビニルエーテル、メリシニルビニルエーテル、パルミトレイニルビニルエーテル、オレイルビニルエーテル、リノリルビニルエーテル、リノレニルビニルエーテル、ステアリルビニルエーテル、ラウリルビニルエーテルおよびそれらの混合物である。適当なビニルアルコールとC1C30モノカルボン酸とのエステルは、例えば、メチルビニルエステル、エチルビニルエステル、nプロピルビニルエステル、イソプロピルビニルエステル、nブチルビニルエステル、tertブチルビニルエステル、nペンチルビニルエステル、nヘキシルビニルエステル、nヘプチルビニルエステル、nオクチルビニルエステル、1133テトラメチルブチルビニルエステル、エチルヘキシルビニルエステル、nノニルビニルエステル、nデシルビニルエステル、nウンデシルビニルエステル、トリデシルビニルエステル、ミリスチルビニルエステル、ペンタデシルビニルエステル、パルミチルビニルエステル、ヘプタデシルビニルエステル、オクタデシルビニルエステル、ノナデシルビニルエステル、アラキニルビニルエステル、ベヘニルビニルエステル、リグノセレニルビニルエステル、セロチニルビニルエステル、メリシニルビニルエステル、パルミトレイニルビニルエステル、オレイルビニルエステル、リノリルビニルエステル、リノレニルビニルエステル、ステアリルビニルエステル、ラウリルビニルエステルおよびそれらの混合物である。NNジアリルアミンおよびNNジアリルNアルキルアミンおよびそれらの酸付加塩および第四級化生成物も、適当なモノマーfである。ここで、アルキルは、C1C24アルキルであることが好ましい。NNジアリルNメチルアミンおよびNNジアリルNNジメチルアンモニウム化合物、例えば塩化物および臭化物が好ましい。NNジアリルNメチルアンモニウムクロリドDADMACが特に好ましい。アルキレンオキシド基を有する適当なウレタンアクリレートfは、DE19838851成分e2に記載されており、本明細書にその全体を参照したものとする酢酸ビニル、プロピオン酸ビニル、酪酸ビニルおよびそれらの混合物も、適当な追加のモノマーfである。エチレン、プロピレン、イソブチレン、ブタジエン、スチレン、αメチルスチレン、アクリロニトリル、メタクリロニトリル、塩化ビニル、塩化ビニリデン、フッ化ビニル、フッ化ビニリデンおよびそれらの混合物も、適当な追加のモノマーfである。上記モノマーfは、それぞれの場合において、単独でまたは所望の任意の混合物形態でも使用することができる。成分fを、重合に用いるモノマーの総重量に基づいて0~20重量の量で使用することが好ましい。追加のモノマーfの適当な使用量は、重合に使用する化合物の総重量に基づいて01~10重量、特に02~5重量の範囲である。本発明の方法の第1の好ましい態様において、コポリマー組成物CPを製造するために、重合に用いるモノマーの総重量に基づいて、98~999重量のアクリル酸a、および01~2重量の少なくとも1種の架橋性化合物cを使用する。本発明の方法のさらに好ましい態様において、コポリマー組成物CPを製造するために、重合に用いるモノマーの総重量に基づいて、93~997重量のアクリル酸a、02~5重量のフリーラジカル重合可能なαβエチレン系不飽和二重結合および1分子あたり少なくとも1個のカチオノゲン性基および/またはカチオン性基を有する少なくとも1種の化合物d、好ましくはビニルイミダゾール、および01~2重量の少なくとも1種の架橋性化合物cを使用する。本発明の方法のさらに好ましい態様において、コポリマー組成物CPを製造するために、重合に用いるモノマーの総重量に基づいて、70~994重量のアクリル酸a、0~294重量の、アクリル酸と異なる、フリーラジカル重合可能なαβエチレン系不飽和二重結合および1分子あたり少なくとも1個のアニオノゲン性基および/またはアニオン性基を有する少なくとも1種の化合物e、05~20重量の少なくとも1種の化合物b3および/またはb4、および01~2重量の少なくとも1種の架橋性化合物cを、モノマーaおよびbの総量が78~994重量であるという条件で使用する。上記態様の特定の変形において、コポリマー組成物CPを製造するために、重合に用いるモノマーの総重量に基づいて、70~994重量のアクリル酸a、0~299重量の、アクリル酸と異なる、フリーラジカル重合可能なαβエチレン系不飽和二重結合および1分子あたり少なくとも1個のアニオノゲン性基および/またはアニオン性基を有する少なくとも1種の化合物e、0~20重量の、C1C7アルキルアクリレートから選択される、特にメチルアクリレート、エチルアクリレート、nブチルアクリレートおよびそれらの混合物から選択される、少なくとも1種のモノマーb3、0~20重量の、好ましくはC8C22アルキルアクリレート、C8C22アルキルビニルエーテル、C8C22アルキル基で末端化されたポリエーテルアクリレート、C8C22アルキル基で末端化されたアリルアルコールアルコキシレート、C8C22カルボン酸ビニルエステルおよびそれらの混合物から選択される少なくとも1種の化合物b4、および01~2重量の少なくとも1種の架橋性化合物cを、モノマーaおよびeの量の合計が78~994重量であり、モノマーb3およびb4の合計が05~20重量であるという条件で使用する。上記2つの態様において、成分eとしてメタクリル酸を使用することが好ましい。好ましいαβエチレン系不飽和のモノカルボン酸とC1C7アルカノールとのエステルは、メチルメタクリレートである。C1822アルキルポリエチレングリコールメタクリレートとメチルメタクリレートとの混合物は、Plex6877Oの名称で市販されている。C1618アルキルポリエチレングリコールメタクリレートとメタクリル酸との混合物は、Lutencryl250の名称で市販されている。本発明の方法のさらに好ましい態様において、コポリマー組成物CPを製造するために、重合に用いるモノマーの総重量に基づいて、70~994重量のアクリル酸a、0~294重量の、アクリル酸と異なる、フリーラジカル重合可能なαβエチレン系不飽和二重結合および1分子あたり少なくとも1個のアニオノゲン性基および/またはアニオン性基を有する少なくとも1種の化合物e、aおよびeの総重量に基づいて05~10重量の、好ましくはαβエチレン系不飽和のモノおよびジカルボン酸とC8C30アルカノールとのエステルから選択される少なくとも1種の化合物e、および01~2重量の少なくとも1種の架橋性化合物cを、モノマーaおよびeの総量が88~994重量であるという条件で使用する。上記態様において、成分eとしてメタクリル酸を使用することが好ましい。本発明の方法のさらに好ましい態様において、コポリマー組成物CPを製造するために、重合に用いるモノマーの総重量に基づいて、70~994重量のアクリル酸a、0~298重量の、アクリル酸と異なる、フリーラジカル重合可能なαβエチレン系不飽和二重結合および1分子あたり少なくとも1個のアニオノゲン性基および/またはアニオン性基を有する少なくとも1種の化合物b、0~5重量の、フリーラジカル重合可能なαβエチレン系不飽和二重結合および1分子あたり少なくとも1個のカチオノゲン性基および/またはカチオン性基を有する少なくとも1種の化合物d、好ましくはビニルイミダゾール、01~30重量の少なくとも1種のアミド基含有化合物e、好ましくはビニルピロリドンおよび/またはビニルカプロラクタム、および01~2重量の少なくとも1種の架橋性化合物cを、モノマーaおよびeの総量が65~998重量であるという条件で使用する。上記態様の特定の変形において、コポリマー組成物CPを製造するために、重合に用いるモノマーの総重量に基づいて、65~987重量のアクリル酸a、02~5重量のビニルイミダゾール、1~30重量のビニルピロリドンおよび/またはビニルカプロラクタム、01~2重量の少なくとも1種の架橋性化合物cを使用する。沈殿重合本発明によれば、コポリマー組成物CPの製造は沈殿重合法により行う。この重合のために、重合用の出発物質が溶解性であり、形成されるポリマーが不溶性である溶媒を使用する。無水の非プロトン性溶媒または無水の非プロトン性溶媒混合物を使用することが好ましい。適当な溶媒は、例えば、芳香族炭化水素トルエン、キシレン、ベンゼンなど;脂肪族および脂環式炭化水素nアルカンまたはシクロヘキサンなど;酢酸のエステル酢酸エチルまたは酢酸ブチルなど;エーテル例えばジエチルエーテル、ジプロピルエーテル、ジブチルエーテル、メチルtertブチルエーテルまたはジエチレングリコールジメチルエーテルなど;ケトンアセトンまたはメチルエチルケトンなど、およびこれらの溶媒の混合物である。シクロヘキサンおよび酢酸エチルの混合物中で重合を行うことが好ましい。シクロヘキサン:酢酸エチルの比は、60:40~30:70の範囲であることが好ましい。好ましい混合物は、シクロヘキサン53および酢酸エチル47の共沸混合物である。沈殿重合は、通常、20~150°C、好ましくは40~120°C、特に60~100°Cの温度で行う。沈殿重合は、通常、1~15バール、特に1~6バールの圧力で行う。重合を加圧下で行わない場合、溶媒または溶媒混合物の対応する沸騰温度によって最大の反応温度が決まる。ポリマーを製造するために、フリーラジカルを形成する開始剤を用いてモノマーを重合させることができる。使用可能なフリーラジカル重合用の開始剤は、この目的に対して常套の過酸化化合物および/またはアゾ化合物であり、例えばアルカリ金属またはアンモニウムペルオキシ二硫酸、ジアセチルペルオキシド、ジベンゾイルペルオキシド、スクシニルペルオキシド、ジtertブチルペルオキシド、tertブチルペルベンゾエート、tertブチルペルピバレート、tertブチルペルオキシ2エチルヘキサノエート、tertブチルペルマレエート、クメンヒドロペルオキシド、ジイソプロピルペルオキシジカルバメート、ビスoトルオイルペルオキシド、ジデカノイルペルオキシド、ジオクタノイルペルオキシド、tertブチルペルオクトエート、ジラウロイルペルオキシド、tertブチルペルイソブチレート、tertブチルペルアセテート、ジtertアミルペルオキシド、tertブチルヒドロペルオキシド、22アゾビスイソブチロニトリル、アゾビスである。特定の態様において、本発明のコポリマーを製造するために、少なくとも2つの相において本質的に独立した開始を可能とする、少なくとも2種のフリーラジカル開始剤を使用する。ここで、特に低い残留モノマー含量を有するコポリマーを得ることができる。共重合に、分解温度が互いに少なくとも10°C異なる少なくとも2種の開始剤を使用することが好ましい。本発明に関して、分解温度は、25時間以内に分子の50がフリーラジカルに分解する温度として定義される。好ましくは、本発明の方法の場合において、共重合を、コポリマーの沈殿が終了するまでは低い方の分解温度以上かつ高い方の分解温度未満の温度で行い、沈殿後は、さらなる反応を高い方の分解温度以上の温度で行うことが好ましい。本発明の方法は、好ましくは、第1重合温度での第1重合段階および第1重合温度より高い第2重合温度での第2重合段階を含み、ここで、重合に、第1重合温度における半減期が異なる少なくとも2種の開始剤が、これら開始剤の少なくとも1種は第1重合段階の間にフリーラジカルへと分解し、これら開始剤の少なくとも1種は第1重合段階の間にフリーラジカルへと分解せず第2重合段階の間にフリーラジカルへと分解するように使用される。本方法の場合において、第2重合段階は、本質的に、コポリマーの沈殿後に開始されることが好ましい。本質的にコポリマーの沈殿後にとは、コポリマーが、コポリマーの総重量に基づいて少なくとも80重量、好ましくは少なくとも90重量、特に少なくとも95重量が沈殿形態で存在することが好ましいことを意味するとして理解される。開始剤の半減期は、例えば刊行物InitiatorsforhighPolymers、AkzoNobel、No10737に記載されるような、当業者に既知の常套の方法で測定することができる。第1重合温度での第1重合開始剤の半減期および第2重合温度での第2重合開始剤の半減期は、約1分~3時間の範囲であることが好ましく、特に好ましくは5分~25時間の範囲である。所望であれば、より高い温度で分解する開始剤が本質的に第2重合段階中にフリーラジカルに分解することが確保されるならば、より短い半減期例えば1秒~1分または3時間より長い半減期を使用することも可能である。使用する開始剤系は、分解温度が互いに少なくとも15°C異なる少なくとも2種の開始剤を含むことが好ましい。より低い温度で分解する開始剤は、50~100°Cの分解温度を有することが好ましい。より高い温度で分解する開始剤は、80~150°Cの分解温度を有することが好ましい。通常、沈殿重合を約30以下の固形分で行うことができる。15~26の範囲が好ましい。助剤H1およびH2を用いることにより、通常、さらなる保護コロイドの使用を省くことができる。しかしながら、所望であれば、本発明の方法においてH1およびH2と異なる保護コロイドを追加的に使用することができる。用いる溶媒に容易に溶解し、モノマーと反応しない、既知の保護コロイドポリマーが適当である。適当なポリマーは、例えば、マレイン酸とビニルアルキルエーテルおよび/または8~20個の炭素原子を有するオレフィンとのコポリマー、または、マレイン酸半エステルとC10C20アルコールとの対応するコポリマー、あるいは、マレイン酸とC10C20アルキルアミンとのモノアミドおよびジアミド、および1~20個の炭素原子を有するアルキル基を有するポリビニルアルコールエーテル、ならびにポリビニルメチルエーテル、ポリビニルエチルエーテル、ポリビニルイソブチルエーテルまたはポリビニルオクタデシルエーテルである。使用する保護コロイドポリマーの量は、使用するモノマーの総重量に基づいて通常、005~4重量、好ましくは01~2重量である。重合は、溶媒の一部、助剤H1および/またはH2および/または任意に保護コロイドポリマーを最初に導入し、加熱し、それぞれの場合においてできる限り同一の溶媒または溶媒混合物中に溶解させた開始剤、モノマーおよび架橋剤を添加することにより重合させることによって、行うことができる。別の態様において、架橋剤cを一部または全て最初に導入してよい。モノマーおよび開始剤の一部例えば50以下、好ましくは35以下を最初に導入することも同様に可能である。その後、初充填を重合温度まで加熱してよく、反応開始後に、重合の進行状況に応じて重合させる混合物の残りを添加してよい。同様に、使用する架橋剤cを最初に導入せず、それを全て重合の過程で導入することも可能である。助剤H1は、少なくとも部分的に、重合開始前に、初充填として導入することが好ましい。その代わりに、助剤H1を、モノマー供給の1つと共に、または別個の供給として、少なくとも部分的に添加することができる。助剤H2は、アクリル酸aと共に添加することが好ましい。その後、沈殿したポリマーを反応混合物から単離するこの目的のために、従来の沈殿重合におけるポリマーを単離するためのあらゆる一般方法を用いることができる。このような方法は、ろ過、遠心分離、溶媒の蒸発またはこれら方法の組合せである。所望であれば、コポリマー組成物に精製を施すことができる。これにより、例えば、非重合成分および/または少なくとも一部の助剤が除去される。1つの好ましい態様において、コポリマー組成物CPを沈殿重合後に単離し、液体洗浄媒体で洗浄を施す。適当な洗浄媒体は、原則として、重合に適当な溶媒と同一の溶媒である。しかしながら、ポリマーをより容易に乾燥するために、低沸点を有する溶媒例えばアセトンなどを使用する方がよい。不純物を除去するために、コポリマー組成物CPを、1回または続けて複数回、洗浄媒体での処理に施すことができる。このために、適当な装置内で、コポリマー組成物を洗浄媒体としっかりと接触させ、次いで、洗浄媒体をコポリマー組成物から分離する。適当な装置は、例えば、撹拌反応器である。これに関して、洗浄媒体での処理を、重合にも使用した容器中で行ってよい。コポリマーおよび洗浄媒体の分離は、例えば、ろ過または遠心分離により行う。その速度を速くするために、ポリマー側において加圧下で、または、流出側で減圧下でろ過を行うことができる。本発明は、さらに、上記方法により得られるコポリマー組成物CPを提供する。沈殿重合中に得られたポリマー粒子に加えて、本発明のコポリマー組成物CPは、通常、少なくとも1種の助剤成分H1および/またはH2を含む。1つの具体的態様において、重合のために使用した助剤H1およびH2は、本発明のコポリマー組成物CPから除去されない。このようなコポリマー組成物CPは、通常、特に有利な特性を有する。この助剤系に基づくコポリマー組成物CPは、容易に乾燥させることができ、得られる乾燥組成物は非常に簡単に再分散可能であり、高い溶出速度を有するという特徴を有する。所望であれば、助剤H1および/またはH2を、例えば上記のような少なくとも1つの洗浄段階により、コポリマー組成物CPから部分的にまたは完全に除去することができる。助剤H1および/またはH2は、コポリマー組成物CPのさらなる用途関連特性において、例えば粉塵形成の抑制、注ぎ込み可能製品の促進または、粒径、分子量、形態等の制御において、有利な効果を有し得る。助剤H1および/またはH2は、コポリマー組成物CPの製剤の1種以上の他の用途関連特性においても有利な効果を有し得る。したがって、例えば、これらの助剤の少なくとも1種の存在は、CPで製剤化させたゲルの透明性において有利な効果を有し得る。本発明のコポリマー組成物CPおよび組成物中に存在するコポリマーは、pH依存性の溶解性を有するという特徴がある。ここで、それらは生理学的適合性のpH5~9の範囲で有利に、通常、容易に、溶解する。さらに、概して、良好な増粘効果もこのpH範囲において達成される。コポリマー組成物CP中に存在するコポリマーを第四級化し、かつ、中和する場合、第四級化を初めに行い、次いで中和を行うことが好ましい。コポリマー組成物CP中に存在するコポリマーは、水性組成物のレオロジー特性を改良するために有利に適する。これらは、例えば水性活性成分または効果物質組成物であってよい。これらは、ほとんどの場合、例えば化粧品組成物、医薬品組成物、衛生製品、コーティング、製紙産業ならびに繊維製品産業用の組成物でありうる。1つの好ましい態様において、組成物は、少なくとも1種の水溶性または少なくとも水分散性の活性成分または効果物質を含む。コポリマー組成物CP中に存在するコポリマーは、少なくとも1種の水不溶性疎水性活性成分または効果物質を含む組成物のレオロジー特性を改良するために使用することも当然適当である。本発明に関して、レオロジー特性の改良は、広い意味において理解される。コポリマー組成物CP中に存在するコポリマーは、通常、水性組成物の稠度を幅広い範囲で増粘させるために適当である。液状組成物の基本稠度に応じて、薄液範囲から固形もはや流動しないという意味での固形までの流動特性を、通常、コポリマーの使用量に応じて達成することができる。したがって、レオロジー特性の改良とは、特に液体の粘度の増加、ゲルのチキソトロピー性の改善、ゲルおよびワックスの固形化等を意味するとして理解される。本発明の組成物は、好ましくは、水性化粧品および水性医薬品の製剤に適する。コポリマーCPの組成物は、通常、透明であることが好ましい。そのため、製剤特に化粧品製剤を、組成物に内在する着色に妨げられることなく、有利に着色することができる。さらに、組成物は透明ゲルの形態で製剤化することができる。本発明の助剤系の存在下で製造したコポリマー組成物CPは、概して、有利なレオロジー特性を有するという特徴がある。レオロジー改良特性は、コポリマー組成物CPの製造に用いるモノマーの種類および使用量によって、さらに制御することができる。これは、特に用いる架橋剤cの種類および量に当てはまる。これは、さらに、特にCPの製剤中の界面活性モノマー、例えば、ポリエーテルアクリレートIVaまたはアリルアルコールアルコキシレートIVbなどの使用に、当てはまる。コポリマー組成物CPの02重量濃度水溶液は、通常、7000~15000mPasブルックフィールド粘度計を用いて、23°Cおよび100s-1で測定した値の範囲の粘度を有する。コポリマー組成物CPの05重量濃度水溶液は、通常、15000~60000mPasブルックフィールド粘度計を用いて、23°Cおよび100s-1で測定した値の範囲の粘度を有する。コポリマー組成物CPは、均一相水性組成物の製造、ならびに少なくとも1種の水不溶性疎水性液体または固体化合物を追加的に含む不均一相組成物の製造の両方に適当である。均一相組成物は、その成分の数にかかわりなく、単相のみを有する。不均一相組成物は、互いに非混和性の2以上の成分の分散系である。これらは、固体/液体、液体/液体および固体/液体/液体組成物、例えば分散体およびエマルジョン、例えば以下においてより詳細に記載する少なくとも1種の油および/または脂肪成分および水を非混和性の相として有するO/WおよびW/O製剤を包含する。原則として、コポリマーCPは、水相あるいは油相のいずれにおいても使用することができる。通常、不均一相液体/液体組成物は、コポリマーCPを、本質的に水相中に含む。本発明のコポリマー組成物CPは、通常、A上記に定義したような、少なくとも1種のコポリマー組成物CP、B少なくとも1種の活性成分または効果物質、およびC任意に、AおよびBと異なる少なくとも1種のさらなる助剤を含む活性成分または効果物質組成物の製造に、非常に適当である。化粧品例えば毛髪化粧品および皮膚化粧品、薬品、衛生組成物、繊維製品処理組成物等のための活性成分、すなわち、通常、低濃度でさえ効果を有する物質、例えば皮膚および/または毛髪への化粧的効果、生体における薬理作用、清浄作用および/または殺菌作用、繊維製品材料の改質、例えばしわのない仕上がり、および生物基材または無生物基材にある種の特性を付与する効果物質、例えばメーキャップまたはエマルジョン塗料用の着色顔料は、水性活性成分または効果物質組成物の形態で、製剤化および使用されることが多い。本発明の活性成分および効果物質組成物は、ポリマー成分Aを組成物の総重量に基づいて、好ましくは001~50重量、特に好ましくは005~30重量、特に01~20重量の量で含む。少量の使用量においてさえ、本発明のコポリマー組成物は良好な用途関連特性例えば良好な増粘効果を有利に示す。特定の態様において、本発明の活性成分および効果物質組成物は、ポリマー成分Aを組成物の総重量に基づいて01~5重量の量で含む。成分BおよびCは、本発明の組成物を使用する所望の分野によって選択される。使用する分野に常套の成分例えば特定の医薬品活性成分の他、成分BおよびCは、例えば媒体、添加剤、乳化剤、界面活性剤、防腐剤、香料、成分Aと異なる増粘剤、ポリマー、ゲル形成剤、染料、顔料、光保護剤、粘稠度調整剤、酸化防止剤、消泡剤、帯電防止剤、樹脂、溶媒、溶解性促進剤、中和剤、安定剤、安定化剤、噴射剤、乾燥剤、乳白剤等から選択される。本発明の組成物は、水、水と異なる親水性媒体およびそれらの混合物から選択される媒体成分Cを有することが好ましい。適当な親水性媒体Cは、例えば、好ましくは1~8個の炭素原子を有する一価アルコール、二価アルコールまたは多価アルコールであり、例えばエタノール、nプロパノール、イソプロパノール、プロピレングリコール、グリセロール、ソルビトール等である。本発明の組成物は、活性成分として、例えば化粧品および/または医薬品活性成分Bとしてならびに任意に助剤Cとして、本発明のコポリマー組成物CPと異なる少なくとも1種のポリマーを含むことができる。これらとしては、非常に一般には、アニオン性ポリマー、カチオン性ポリマー、両性ポリマーおよび中性ポリマーが挙げられる。アニオン性ポリマーの例は、アクリル酸およびアクリルアミドのコポリマーならびにそれらの塩;ポリヒドロキシカルボン酸のナトリウム塩、水溶性または水分散性ポリエステル、ポリウレタン、例えばBASF製のLuvisetPUR登録商標およびポリ尿素である。特に適当なポリマーは、tブチルアクリレート、エチルアクリレート、メタクリル酸のコポリマー例えばLuvimer登録商標100P、エチルアクリレートおよびメタクリル酸のコポリマー例えばLuvimer登録商標MAE、Ntertブチルアクリルアミド、エチルアクリレート、アクリル酸のコポリマーUltrahold登録商標8、strong、酢酸ビニル、クロトン酸および任意にさらなるビニルエステルのコポリマー例えばLuviset登録商標グレード、無水マレイン酸コポリマー、任意にアルコールと反応させた無水マレイン酸コポリマー、アニオン性ポリシロキサン、例えばカルボキシ官能化したアニオン性ポリシロキサン、tブチルアクリレート、メタクリル酸例えばLuviscol登録商標VBM、アクリル酸およびメタクリル酸と疎水性モノマーとのコポリマー、例えばアクリル酸のC4C30アルキルエステル、C4C30アルキルビニルエステル、C4C30アルキルビニルエーテルおよびヒアルロン酸である。アニオン性ポリマーの1つの例は、Luviset登録商標ShapeINCI名:Polyacrylate22の名称で市販されているメチルメタクリレート/メタクリル酸/アクリル酸/ウレタンアクリレートコポリマーでもある。アニオン性ポリマーの例は、例えばResyn登録商標NationalStarchおよびGafset登録商標GAFの名称で市販されているような、酢酸ビニル/クロトン酸コポリマーおよび例えばLuviflex登録商標BASFの商標名で市販されているビニルピロリドン/ビニルアクリレートコポリマーでもある。さらなる適当なポリマーは、Luviflex登録商標VBM35BASFの名称で市販されているビニルピロリドン/アクリレートターポリマーおよびスルホン酸ナトリウム含有ポリアミドまたはスルホン酸ナトリウム含有ポリエステルである。StepanよりStepanholdExtraおよびStepanholdR1の名称で、およびBFGoodrichよりCarboset登録商標グレードの名称で市販されているビニルピロリドン/エチルメタクリレート/メタクリル酸コポリマーも適当である。適当なカチオン性ポリマーは、例えばINCI名Polyquaterniumを有するカチオン性ポリマー、例えばビニルピロリドン/Nビニルイミダゾリウム塩のコポリマーLuviquat登録商標FC、Luviquat登録商標HM、Luviquat登録商標MS、LuvisetClear登録商標、LuviquatSupreme登録商標、Luviquat登録商標Care、硫酸ジエチルで四級化したNビニルピロリドン/ジメチルアミノエチルメタクリレートのコポリマーLuviquat登録商標PQ11、Nビニルカプロラクタム/Nビニルピロリドン/Nビニルイミダゾリウム塩のコポリマーLuviquat登録商標Hold;カチオン性セルロース誘導体ポリクオタニウム4およびポリクオタニウム10、アクリルアミドコポリマーポリクオタニウム7およびキトサンである。適当なカチオン性四級化ポリマーは、Merquat登録商標ジメチルジアリルアンモニウムクロリドに基づくポリマー、Gafquat登録商標ポリビニルピロリドンと第四級アンモニウム化合物の反応により形成された四級化ポリマー、ポリマーJRカチオン性基を有するヒドロキシエチルセルロースおよび植物系カチオン性ポリマー、例えばグアールポリマーRhodia製のJaguar登録商標グレードなどでもある。きわめて適当なポリマーは、中性ポリマー、例えばポリビニルピロリドン、Nビニルピロリドンと酢酸ビニルおよび/またはプロピオン酸ビニルとのコポリマー、ポリシロキサン、ポリビニルカプロラクタムおよびNビニルピロリドンを有する他のコポリマー、ポリエチレンイミンおよびそれらの塩、ポリビニルアミンおよびそれらの塩、セルロース誘導体、ポリアスパラギン酸塩および誘導体である。これらとしては、例えば、Luviflex登録商標Swingポリ酢酸ビニルおよびポリエチレングリコールの部分鹸化コポリマー、BASFが挙げられる。非イオン性、水溶性または水分散性ポリマーまたはオリゴマー、例えばポリビニルカプロラクタム、例えばLuviscol登録商標PlusBASFSE、またはポリビニルピロリドンおよびそれらのコポリマー、特にビニルエステル例えば酢酸ビニルとのコポリマー、例えばLuviscol登録商標VA37、VA55、VA64、VA73BASFSE;ポリアミド、例えばDEA4333238に記載されるような、例えばイタコン酸および脂肪族ジアミンに基づくポリアミドも、適当なポリマーである。両性または双性イオン性ポリマー、例えばAmphomer登録商標NationalStarchの名称で市販されているオクチルアクリルアミド/メチルメタクリレート/tertブチルアミノエチルメタクリレート/2ヒドロキシプロピルメタクリレートコポリマーおよび例えば独国特許出願DE3929973、DE2150557、DE2817369およびDE3708451に記載されているような双性イオン性ポリマーも、適当なポリマーである。アクリルアミドプロピルトリメチルアンモニウムクロリド/アクリル酸またはメタクリル酸コポリマーおよびそれらのアルカリ金属塩およびアンモニウム塩が、好ましい双性イオン性ポリマーである。さらに適当な双性イオン性ポリマーは、Amersette登録商標AMERCHOLの名称で市販されているメタクロイルエチルベタイン/メタクリレートコポリマー、および、ヒドロキシエチルメタクリレート、メチルメタクリレート、NNジメチルアミノエチルメタクリレートおよびアクリル酸のコポリマーJordapon登録商標である。非イオン性、シロキサン含有、水溶性または水分散性ポリマー、例えばポリエーテルシロキサンTegopren登録商標GoldschmidtまたはBelsil登録商標Wacker等も適当なポリマーである。1つの具体的態様において、本発明の組成物は、コポリマー組成物CP中に存在するポリマーと異なる、増粘剤として働く、少なくとも1種のポリマーを含む。適当な高分子増粘剤は、例えば、任意に変性させた高分子天然物質カルボキシメチルセルロースおよび他のセルロースエーテル、ヒドロキシエチルセルロースおよびヒドロキシプロピルセルロースなどならびに合成高分子増粘剤ポリアクリル酸化合物およびポリメタクリル酸化合物、ビニルポリマー、ポリカルボン酸、ポリエーテル、ポリイミン、ポリアミドである。これらは、部分的に、既に上記に述べたポリアクリル酸化合物およびポリメタクリル酸化合物、例えばポリアルケニルポリエーテルを有する高分子量のもの、特にスクロースのアリルエーテル、ペンタエリスリトールのアリルエーテルまたはプロピレンのアリルエーテル、アクリル酸の架橋ホモポリマーINCI名:carbomerを含む。このようなポリアクリル酸は、特にBFGoodrichより、Carbopol登録商標、例えばCarbopol940分子量、約4000000、Carbopol941分子量、約1250000またはCarbopol934分子量、約3000000の商品名で市販されている。これらは、アクリル酸コポリマー、例えばRohmHaas社よりAculyn登録商標およびAcusol登録商標の名称で市販されているアクリル酸コポリマー、例えばアニオン性、非結合ポリマーAculyn22、Aculyn28、Aculyn33架橋型、Acusol810、Acusol823およびAcusol830CAS25852373も含む。例えば変性ポリウレタンHEURまたは疎水的に変性させたアクリル酸またはメタクリル酸コポリマーHASE増粘剤、高アルカリ膨潤性エマルジョンに基づく、結合増粘剤も特に適当である。追加の増粘剤の使用量は、組成物の総重量に基づいて0001~5重量、好ましくは01~3の範囲であることが好ましい。本発明の水性活性成分組成物として製剤化することができる効果物質の例は、染料であり、例えばDEA10245209に記載されている染料、ならびに、ColorIndexに分散染料および溶剤染料として挙げられている化合物分散性染料とも称されるである。適当な分散性染料の一覧は、例えばUllmannsEnzyklopadiedertechnischenChemieUllmannの工業化学辞典、第4版、第10巻、第155~165頁第7巻、第585頁以下、アントラキノン染料、第8巻、第244頁以下、アゾ染料、第9巻、第313頁以下キノフタロン染料も参照に見られる。これら文献およびそこに挙げられた化合物を、本明細書に参照を明示的に記載したものとする。本発明に適当な分散性染料および溶剤染料は、様々な発色団を有する非常に異なる染料種、例えばアントラキノン染料、モノアゾ染料およびジスアゾ染料、キノキノフタロン染料、メチン染料およびアザメチン染料、ナフタルイミド染料、ナフトキノン染料およびニトロ染料を含む。本発明により適当な分散性染料の例は、以下のカラーインデックス一覧の分散体染料である:CIディスパースイエロー1-228、CIディスパースオレンジ1-148、CIディスパースレッド1-349、CIディスパースバイオレット1-97、CIディスパースブルー1-349、CIディスパースグリーン1-9、CIディスパースブラウン1-21、CIディスパースブラック1-36。本発明により適当な溶剤染料の例は、以下のカラーインデックス一覧の化合物である:CIソルベントイエロー2-191、CIソルベントオレンジ1-113、CIソルベントレッド1-248、CIソルベントバイオレット2-61、CIソルベントブルー2-143、CIソルベントグリーン1-35、CIソルベントブラウン1-63、CIソルベントブラック3-50。ナフタレン誘導体、アントラセン誘導体、ペリレン誘導体、テリレン誘導体、クアテリレン誘導体、ならびにジケトピロロピロール染料、ペリノン染料、クマリン染料、イソインドリンおよびイソインドリノン染料、ポルフィリン染料、フタロシアニンおよびナフタロシアニン染料も、本発明による適当な染料である。上記成分の他に、本発明の活性成分および効果物質組成物は、常套の表面活性物質および他の添加剤を含むこともできる。表面活性物質としては、界面活性剤、分散助剤および湿潤剤が挙げられる。他の添加剤としては、特に、増粘剤、消泡剤、防腐剤、凍結防止剤、安定化剤等が挙げられる。原則として、アニオン性、カチオン性、非イオン性および両性界面活性剤と、ポリマー界面活性剤ならびに疎水性基中に含まれるヘテロ原子を有する界面活性剤とを使用することができる。アニオン性界面活性剤としては、例えば、カルボン酸塩、特に脂肪酸のアルカリ金属塩、アルカリ土類金属塩およびアンモニウム塩、例えば石鹸と称されることも多いステアリン酸カリウム;アシルグルタメート;サルコシネート、例えばラウロイルサルコシンナトリウム;タウレート;メチルセルロース;アルキルホスフェート、特に一リン酸および二リン酸アルキルエステル;サルフェート、特にアルキルサルフェートおよびアルキルエーテルサルフェート;スルホネート、さらにアルキルスルホネートおよびアルキルアリールスルホネート、特にアリールスルホン酸のアルカリ金属塩、アルカリ土類金属塩およびアンモニウム塩、ならびにアルキル置換アリールスルホン酸、アルキルベンゼンスルホン酸、例えば、リグノスルホン酸、フェノールスルホン酸、ナフタレンスルホン酸、ジブチルナフタレンスルホン酸、またはドデシルベンゼンスルホネート、アルキルナフタレンスルホネート、アルキルメチルエステルスルホネート、スルホネート化ナフタレンおよびそれらの誘導体とホルムアルデヒドとの縮合生成物、ナフタレンスルホン酸、フェノール系スルホン酸および/またはフェノールスルホン酸とホルムアルデヒドとのまたはホルムアルデヒドおよび尿素との縮合生成物、モノアルキルまたはジアルキルコハク酸エステルスルホネート;タンパク質加水分解物およびリグノ亜硫酸塩廃液が挙げられる。上記スルホン酸は、その中性または場合により塩基性塩の形態で有利に使用される。カチオン性界面活性剤としては、例えば、第四級化アンモニウム化合物、特にアルキルトリメチルアンモニウムおよびジアルキルジメチルアンモニウムハロゲン化物およびアルキルサルフェート、ならびにピリジンおよびイミダゾリン誘導体、特にアルキルピリジニウムハロゲン化物が挙げられる。非イオン性界面活性剤としては、例えば以下が挙げられる:脂肪アルコールポリオキシエチレンエステル、例えばラウリルアルコールポリオキシエチレンエーテルアセテート、アルキルポリオキシエチレンおよびポリオキシプロピレンエーテル、例えばイソトリデシルアルコールおよび脂肪アルコールポリオキシエチレンエーテル、アルキルアリールアルコールポリオキシエチレンエーテル、例えばオクチルフェノールポリオキシエチレンエーテル、アルコキシ化動物性および/または植物性脂肪および/または油、例えばコーン油エトキシレート、ヒマシ油エトキシレート、獣脂脂肪エトキシレート、グリセロールエステル、例えば、グリセロールモノステアレート、脂肪アルコールアルコキシレートおよびオキソアルコールアルコキシレート、特にROrsR20[式中、R18およびR19は、互いに独立して、=C2H4、C3H6、C4H8であり、R20=HまたはC1C12アルキル、R=C3C30アルキルまたはC6C30アルケニル、rおよびsは、互いに独立して、0~50ここで、両方が0になることはできないである]で示される種類のもの、例えばイソトリデシルアルコールおよびオレイルアルコールポリオキシエチレンエーテル、アルキルフェノールアルコキシレート、例えば、エトキシ化イソオクチルフェノール、オクチルフェノールまたはノニルフェノール、トリブチルフェノールポリオキシエチレンエーテル、脂肪アミンアルコキシレート、脂肪酸アミドおよび脂肪酸ジエタノールアミドアルコキシレート、特にそれらのエトキシレート、糖界面活性剤、ソルビトールエステル、例えばソルビタン脂肪酸エステルソルビタンモノオレエート、ソルビタントリステアレート、ポリオキシエチレンソルビタン脂肪酸エステル、アルキルポリグリコシド、Nアルキルグルグルコンアミド、アルキルメチルスルホキシド、アルキルジメチルホスフィンオキシド、例えばテトラデシルジメチルホスフィンオキシド。両性界面活性剤としては、例えばスルホベタイン、カルボキシベタインおよびアルキルジメチルアミンオキシド、例えばテトラデシルジメチルアミンオキシドが挙げられる。例を用いて本明細書に特定されるさらなる界面活性剤は、パーフルオロ界面活性剤、シリコーン界面活性剤、リン脂質、例えばレシチンまたは化学変性レシチン、アミノ酸界面活性剤、例えばNラウロイルグルタメートである。特記しない限り、上記に述べた界面活性剤のアルキル鎖は、通常8~20個の炭素原子を有する直鎖状または分枝状の基である。本発明の活性成分または効果物質組成物は、成分Bおよび/またはCとして、水溶性塩例えばNaClを含むことができる。本発明の活性成分または効果物質組成物は、一部の用途のために、有機溶媒、油および/または脂肪を含むことができる。環境にやさしいまたは生体適合性のこれら溶媒、油および/または脂肪が好ましい。これらとしては、例えば、以下が挙げられる:パラフィン油、芳香族炭化水素および芳香族炭化水素混合物、例えばキシレン、Solvesso100、150または200など、フェノールおよびアルキルフェノール、例えばフェノール、ヒドロキノン、ノニルフェノール等、4個より多い炭素原子を有するケトン、例えばシクロヘキサノン、イソホロン、イソフェロン、アセトフェノン、アセトナフトン、4個より多い炭素原子を有するアルコール、例えばアセチル化ラノリンアルコール、セチルアルコール、1デカノール、1ヘプタノール、1ヘキサノール、イソオクタデカノール、イソプロピルアルコール、オレイルアルコール、ベンジルアルコール、カルボン酸エステル、例えばビスKelco製のKelzan、Rhodopol23またはVeegumRTVanderbiltまたはAttaclayEngelhardtを含む。有機天然増粘剤寒天、カラギーナン、トラガカント、アラビアガム、アルギネート、ペクチン、ポリオース、グアー粉、イナゴマメ粉、デンプン、デキストリン、ゼラチン、カゼインおよび無機増粘剤ポリケイ酸、モンモリロナイトなどの粘度鉱物、ゼオライト、シリカも適当な増粘剤である。さらなる増粘剤は、多糖類およびヘテロ多糖類、特に多糖類ガム、例えばアラビアガム、寒天、アルギネート、カラギーナンおよびそれの塩、グアール、グアラン、トラガカント、ジェラン、ラムサン、デキストランまたはキサンタンならびにそれらの誘導体例えばプロポキシ化グアールならびに、それらの混合物である。他の多糖類増粘剤は、例えば、多種多様な由来のデンプンおよびデンプン誘導体、例えばヒドロキシエチルデンプン、デンプンリン酸エステルまたはデンプンアセテート、またはカルボキシメチルセルロースまたはそのナトリウム塩、メチルセルロース、エチルセルロース、ヒドロキシエチルセルロース、ヒドロキシプロピルセルロース、ヒドロキシプロピルメチルセルロースまたはヒドロキシエチルメチルセルロースまたはセルロースアセテートである。層状ケイ酸塩も使用することができる増粘剤である。これらとしては、例えばLaponite登録商標の商品名でSolvayAlkaliより市販されているマグネシウムまたはナトリウムマグネシウム層状ケイ酸塩、ならびにSudChemie製のマグネシウムケイ酸塩が挙げられる。追加の増粘剤の使用量は、組成物の総重量に基づいて0001~10重量、好ましくは01~5の範囲であることが好ましい。本発明の分散体に適当な消泡剤は、例えばシリコーンエマルジョン例えばSilikonSRE、WackerまたはRhodia製のRhodorsil、長鎖アルコール、脂肪酸、有機フッ素化合物およびそれらの混合物である。微生物の侵入に対して本発明の組成物を安定化するために、殺菌剤を添加することができる。適当な殺菌剤は、例えば、ICI製のProxelまたはThorChemie製のActicideRSおよびRohmHaas製のKathonMKである。適当な凍結防止剤は、有機ポリオール、例えばエチレングリコール、プロピレングリコールまたはグリセロールである。これらは、揮発性化合物の所望の含量を超えないように、通常、活性成分組成物の総重量に基づいて10重量以下の量で使用される。本発明の一態様において、それらと異なる揮発性有機化合物の割合は、1重量以下、特に1000ppm以下であることが好ましい。本発明の活性成分組成物は、pHを調整するために、製造した製剤の総量に基づいて1~5重量の緩衝剤を任意に含むことができ、使用する緩衝剤の量および種類は、活性成分の化学特性による。緩衝剤の例は、無機または有機弱酸例えば、リン酸、ホウ酸、酢酸、プロピオン酸、クエン酸、フマル酸、酒石酸、シュウ酸またはコハク酸のアルカリ金属塩である。特に好ましい一態様において、本発明のコポリマーは、化粧用組成物中の成分として使用される。既に記載したように、それらは、ここで、水性媒体に基づく化粧用組成物のレオロジー特性を改善するために機能することができる。本発明は、さらに、以下を含む化粧品組成物を提供する:A上記に定義した方法により得られる少なくとも1種のコポリマー組成物CP、B少なくとも1種の化粧用に許容性の活性成分、およびC任意に、AおよびBと異なる少なくとも1種のさらなる化粧用に許容性の助剤。成分Cは、化粧用に許容性のまたは医薬用に許容性の少なくとも1種の媒体を含むことが好ましい。媒体成分Cは、以下から選択されることが好ましい:i水、ii水溶性有機溶媒、好ましくはC2C4アルカノール、特にエタノール、iii油、脂肪、ワックス、iviiiと異なる、C6C30モノカルボン酸と、一価、二価または三価アルコールとのエステル、v飽和非環式炭化水素および飽和環式炭化水素、vi脂肪酸、vii脂肪アルコール、viii噴射剤ガス、およびそれらの混合物。適当な親水性成分Cは、上記の有機溶媒、油および脂肪である。特に適当な化粧用に相性が良い油および脂肪成分Cは、KarlHeinzSchrader著、GrundlagenundRezepturenderKosmetika化粧品の基礎と処方、第2版、VerlagHuthig、Heidelberg、第319~355頁に記載されており、参照により本明細書に記載したものとする。本発明の化粧用組成物は、皮膚化粧品、毛髪化粧品、皮膚用組成物、衛生組成物または医薬品組成物であってよい。それらの増粘特性のために、上記に記載したコポリマー組成物CPは、毛髪および皮膚化粧品の添加剤として特に適当である。それらは、特に、ゲルの製剤に適当である。本発明の組成物は、ゲル、フォーム、スプレー、軟膏、クリーム、エマルジョン、懸濁液、ローション、乳液またはペーストの形態であることが好ましい。所望であれば、リポソームまたはマイクロスフェアを用いることもできる。本発明の化粧的に活性な組成物は、追加的に、化粧的におよび/または皮膚科学的に活性な成分および効果物質、ならびに助剤を含むことができる。原則として、上記活性成分および効果物質Bならびに助剤Cが適当である。本発明の化粧品組成物は、上記に定義したような少なくとも1種のコポリマー組成物CP、上記したような少なくとも1種の媒体C、および、好ましくは化粧的活性成分、乳化剤、界面活性剤、防腐剤、香油、追加の増粘剤、毛髪ポリマー、毛髪および皮膚コンディショナー、グラフトポリマー、水溶性ポリマーまたは所望であればシリコーン含有ポリマー、光保護剤、漂白剤、ゲル形成剤、ケア剤、着色剤、黒化剤、染料、顔料、粘稠度調整剤、保湿剤、再脂化剤、コラーゲン、タンパク質加水分解物、脂質、酸化防止剤、消泡剤、帯電防止剤、エモリエントおよび柔軟剤から選択される、それと異なる少なくとも1種の成分を含むことが好ましい。コポリマー組成物CPに加えて化粧品組成物において使用するのに適当な常套の増粘剤は、上記に述べたものである。適当な化粧的および/または皮膚科学的活性成分は、例えば、皮膚および毛髪色素沈着剤、黒化剤、漂白剤、ケラチン硬化物質、抗菌剤活性成分、光フィルター活性成分、防虫剤活性成分、充血性物質、角質溶解性物質および角質軟化性keratoplastic物質、フケ防止活性成分、消炎剤、角化物質、抗酸化効果および/またはフリーラジカル捕捉効果を有する活性成分、皮膚保湿または保湿剤物質、再脂化活性成分、脱臭活性成分、皮脂抑制活性成分、植物抽出物、抗赤斑性または抗アレルギー性活性成分およびそれらの混合物である。紫外線を自然または人工的に照射することなく皮膚を日焼けさせるために適当な人工的皮膚黒化活性成分は、例えば、ジヒドロキシアセトン、アロキサンおよびクルミ殻抽出物である。適当なケラチン硬化物質は、通常、発汗防止剤においても使用されるような活性成分、例えば、硫酸アルミニウムカリウム、アルミニウムヒドロキシクロリド、アルミニウムラクテート等である。抗菌剤活性成分は、微生物を破壊するため、および/または、その成長を阻害するために使用され、そのため、防腐剤ならびに体臭の発生または強度を減少させる脱臭物質の両方として働く。これらとしては、例えば、当業者に既知の従来の防腐剤、例えばpヒドロキシ安息香酸エステル、イミダゾリジニル尿素、ホルムアルデヒド、ソルビン酸、安息香酸、サリチル酸等があげられる。この種の脱臭物質は、例えば、リシノール酸亜鉛、トリクロサン、ウンデシレン酸アルキロールアミド、トリエチルシトレート、クロルヘキシジン等である。適当な光フィルター活性成分は、UVBおよび/またはUVA領域の紫外線を吸収する物質である。適当なUVフィルターは、上記に述べたものである。pアミノ安息香酸エステル、ケイ皮酸エステル、ベンゾフェノン、カンファー誘導体および紫外線を遮断する顔料例えば二酸化チタン、タルクおよび酸化亜鉛も適当である。適当な防虫剤活性成分は、人から特定の動物特に虫を防ぐまたは追い払うことができる化合物である。これらとしては、例えば2エチル13ヘキサンジオール、NNジエチル-m-トルアミド等が挙げられる。皮膚中を流れる血流を促進する適当な充血性物質は、例えば、精油、例えばわい性松、ラベンダー、ローズマリー、ジュニパーベリー、トチノキ抽出物、カバノキ葉抽出物、ヘイフラワー抽出物、酢酸エチル、カンファー、メントール、ペパーミント油、ローズマリー抽出物、ユーカリ油等である。適当な角質溶解性物質および角質軟化性keratoplastic物質は、例えばサリチル酸、カルシウムチオグリコレート、チオグリコオール酸およびその塩、硫黄等である。適当なふけ防止活性成分は、例えば硫黄、硫黄ポリエチレングリコールソルビタンモノオレエート、硫黄リシノールポリエトキシレート、ピリチオン亜鉛、アルミニウムピリチオン等である。皮膚炎に反撃する適当な抗炎症剤は、例えばアラントイン、ビサボロール、ドラゴサントール、カミールcamille抽出物、パンテノール等である。本発明の化粧品組成物は、化粧品活性成分としてならびに任意に助剤として、本発明のコポリマーCPと異なる少なくとも1種の化粧用または医薬用に許容性のポリマーを含むことができる。これらは、非常に一般に、アニオン性、カチオン性、両性および中性ポリマーを包含する。本明細書において、上記ポリマーをその全体において参照する。好ましい態様によれば、本発明の組成物は皮膚清浄用組成物である。好ましい皮膚清浄用組成物は、液状~ゲル様稠度の石鹸、例えば透明石鹸、高級石鹸、脱臭石鹸、クリーム石鹸、乳幼児用石鹸、皮膚保護石鹸、研磨剤入り石鹸および合成洗剤、ペースト状石鹸、軟質石鹸および洗浄用ペースト、液状洗浄液、シャワー製剤およびバス製剤、例えば洗浄用ローション、シャワーバスおよびシャワーゲル、フォームバス、オイルバスおよびスクラブ製剤、シェービングフォーム、シェービングローションおよびシェービングクリームである。さらなる好ましい態様によれば、本発明の組成物は、皮膚をケアおよび保護するための化粧用組成物、ネイルケア組成物または装飾用化粧品用の製剤である。適当な皮膚化粧品組成物は、例えば、顔用化粧水、フェイスマスク、脱臭剤および他の化粧用ローションである。装飾用化粧品において使用するための組成物は、例えばコンシーラースティック、舞台用メーキャップ、マスカラおよびアイシャドウ、リップスティック、コールペンシル、アイライナー、頬紅、粉おしろいおよび眉ペンシルを含む。さらには、コポリマー組成物CPを、毛穴清浄化用の毛穴パック、抗ニキビ組成物、撥水剤repellents、シェービング組成物、脱毛組成物、インティメイトケア組成物、足用ケア組成物ならびに乳幼児ケアに使用することができる。本発明のスキンケア組成物は、特にW/OまたはO/W皮膚用クリーム、日中用および夜用クリーム、アイクリーム、顔用クリーム、抗しわクリーム、保湿クリーム、美白クリーム、ビタミンクリーム、スキンローション、ケアローションおよび保湿性ローションである。上記のコポリマーCPに基づく皮膚化粧品および皮膚用組成物は有利な効果を示す。ポリマーは、とりわけ、皮膚の保水および皮膚の調整、皮膚感触の改善に寄与することができる。本発明のポリマーを添加することにより、ある種の製剤において、皮膚親和性における顕著な改善を達成することができる。皮膚化粧品および皮膚用組成物は、好ましくは少なくとも1種のコポリマー組成物CPを、組成物の総重量に基づいて約0001~30重量、好ましくは001~20重量、きわめて好ましくは01~12重量の割合で含む。使用する分野に応じて、本発明の組成物はスキンケアに適当な形態で、例えばクリーム、フォーム、ゲル、スティック、ムース、ミルク、スプレーポンプスプレーまたは高圧ガス含有スプレーまたはローションとして、適用することができる。コポリマー組成物CPおよび適当な媒体の他に、本発明の皮膚化粧用製剤は、上記のような、皮膚化粧品に常套のさらなる活性成分および助剤を含んでもよい。これらは、好ましくは、乳化剤、防腐剤、香油、化粧用活性成分、例えばフィタントリオール、ビタミンA、Eおよび°C、レチノール、ビサボロール、パンテノール、光保護剤、漂白剤、黒化剤、コラーゲン、タンパク質加水分解物、安定剤、pH調整剤、染料、塩、増粘剤、ゲル形成剤、粘稠性調整剤、シリコーン、保湿剤、再脂化剤およびさらなる常套の添加剤を包含する。皮膚化粧用組成物および皮膚用組成物の好ましい油成分および脂肪成分は、上記の鉱物油および合成油、例えばパラフィン、シリコーン油および8個より多くの炭素原子を有する脂肪族炭化水素、動物油および植物油例えばひまわり油、ココナツ油、アボガド油、オリーブ油、ラノリンまたはワックス、脂肪酸、脂肪酸エステル、例えばC6C30脂肪酸のトリグリセリド、ワックスエステル、例えばホホバ油、脂肪アルコール、ワセリン、水素化ラノリンおよびアセチル化ラノリン、ならびにそれらの混合物である。上記の通り、特定の特性を持たせる場合、本発明のポリマーを従来のポリマーと混合することもできる。特定の特性を持たせるために、例えば、触った感触、拡散挙動、耐水性および/または活性成分および助剤例えば顔料の結合性を改善するために、皮膚化粧品および皮膚用製剤は、シリコーン化合物に基づくコンディショニング物質を追加的に含むこともできる。適当なシリコーン化合物は、例えばポリアルキルシロキサン、ポリアリールシロキサン、ポリアリールアルキルシロキサン、ポリエーテルシロキサンまたはシリコーン樹脂である。化粧品または皮膚用製剤の製造は、当業者に既知の常套方法にしたがって行う。化粧品および皮膚用組成物は、特に油中水系W/Oエマルジョンまたは水中油系O/Wエマルジョンとしての、エマルジョン形態であることが好ましい。しかしながら、他の種類の製剤、例えばハイドロディスパージョン、ゲル、オイル、オレオゲル、多相エマルジョン例えばW/O/WまたはO/W/Oエマルジョン形態のもの、無水軟膏または軟膏基剤等を選択することも可能である。エマルジョンの製造は既知の方法により行うことができる。エマルジョンは、通常、少なくとも1種のコポリマー組成物CPに加えて、常套の成分、例えば脂肪アルコール、脂肪酸エステルおよび特に脂肪酸トリグリセリド、脂肪酸、ラノリンおよびそれらの誘導体、天然または合成の油またはワックスおよび乳化剤を、水の存在下で含む。エマルジョンの種類により特定される、および、エマルジョンの製造に適当な添加剤の選択は、例えばSchrader、GrundlagenundRezepturenderKosmetika[化粧品の基礎および製剤化]、HuthigBuchVerlag、Heidelberg、第2版、1989年、第3部に記載されており、これにより参照を明示的に記載したものとする。適当なエマルジョンは、例えば皮膚用クリーム等であり、通常、油相中または脂肪相中に適当な乳化剤系を用いて乳化させた水性相を含む。コポリマー組成物CPは、水性相を供するために使用することができる。エマルジョンの脂肪相に存在してよい好ましい脂肪成分は:炭化水素油、例えばパラフィン油、ピュアセリン油、ペルヒドロ化スクアレンおよび微結晶枠するのこれら油中の溶液;動物油または植物油、例えばスイートアーモンド油、アボガド油、カロフィラム油、ラノリンおよびそれらの誘導体、ヒマシ油、ごま油、オリーブ油、ホホバ油、カリテ油、ホプロステサス油hoplostethus油;鉱物油大気圧下での蒸留開始点が約250°Cで、蒸留終点が410°Cであるもの、例えばワセリン油;飽和または不飽和脂肪酸のエステル、例えばミリスチン酸イソプロピル、ミリスチン酸ブチルまたはミリスチン酸セチルなどのミリスチン酸アルキル、ステアリン酸ヘキサデシル、パルミチン酸エチルまたはパルミチン酸イソプロピル、オクタン酸またはデカン酸のトリグリセリドおよびリシノール酸セチルである。脂肪相は、他の油に溶解性のシリコーン油、例えばジメチルポリシロキサン、メチルフェニルポリシロキサンおよびシリコーングリコールコポリマー、脂肪酸および脂肪アルコールを含んでもよい。コポリマー組成物CPに加えて、ワックス、例えば、カルナウバ蝋、蜜蝋、微結晶ワックス、オゾケライトワックスおよびオレイン酸、ミリスチン酸、リノール酸およびステアリン酸のCa塩、Mg塩およびAl塩を用いることもできる。さらに、本発明のエマルジョンは、O/Wエマルジョンとして存在してもよい。この種のエマルジョンは、通常、油相、油相を水相中に安定化させる乳化剤、および、通常、増粘形態で存在する水相を含む。適当な乳化剤は、好ましくはO/W乳化剤、例えばポリグリセロールエステル、ソルビタンエステルまたは部分エステル化グリセリドである。さらに好ましい態様によれば、本発明の組成物は、シャワーゲル、シャンプー製剤または浴用剤である。このような製剤は、少なくとも1種のコポリマー組成物CP、および、通常、べース界面活性剤としてのアニオン性界面活性剤ならびに補助界面活性剤としての両性および/または非イオン性界面活性剤を含む。さらに適当な活性成分および/または補助成分は、通常、脂質、香油、染料、有機酸、防腐剤および酸化防止剤ならびに増粘剤/ゲル形成剤、皮膚コンディショナーおよび保湿剤から選択される。これら製剤は、製剤の総重量に基づいて2~50重量、好ましくは5~40重量、特に好ましくは8~30重量の界面活性剤を含むことが好ましい。身体清浄用組成物において常套のあらゆるアニオン性、中性、両性またはカチオン性界面活性剤を、洗浄用製剤、シャワー製剤およびバス製剤において使用することができる。適当な界面活性剤は上記のものである。さらに、シャワーゲル/シャンプー製剤は、追加の増粘剤、例えば塩化ナトリウム、PEG55、プロピレングリコールオレエート、PEG120メチルグルコースジオレエートおよびその他、ならびに防腐剤、さらなる活性成分および助剤、および水を含むことができる。さらなる好ましい態様によれば、本発明の組成物は、毛髪処理組成物である。本発明の毛髪トリートメント組成物は、少なくとも1種のコポリマー組成物CPを、組成物の総重量に基づいて約01~30重量、好ましくは05~20重量の範囲の量で含むことが好ましい。本発明の毛髪処理組成物は、固定フォーム、ヘアムース、ヘアゲル、ヘアシャンプー、ヘアスプレー、毛髪用フォーム、停止液endfluid、パーマネントウェーブ用中和剤またはホットオイルトリートメントの形態で存在することが好ましい。使用分野に応じて、毛髪化粧品製剤は、エアゾールスプレー、エアゾールフォーム、ゲル、ゲルスプレー、クリーム、ローションまたはワックスとして適用することができる。ここで、ヘアスプレーは、エアゾールスプレーならびに噴射剤ガスを用いないエアゾールポンプスプレーの両方を含む。ヘアフォームは、エアゾールフォームならびに噴射剤ガスを用いないポンプフォームの両方を含む。ヘアスプレーおよびヘアフォームは、主に水溶性または水分散性成分を、または、水溶性または水分散性成分のみを含むことが好ましい。本発明のヘアスプレーおよびヘアフォームにおいて使用される化合物が水分散性である場合、それらを通常1~350nm、好ましくは1~250nmの粒径を有する水性微粒分散体の形態で適用することができる。これらの製剤の固形分は、通常、約05~20重量の範囲である。これらの微粒分散体は、通常、それらを安定化するために乳化剤または界面活性剤を必要としない。好ましい態様において、本発明の毛髪化粧品製剤は、a少なくとも1種のコポリマー組成物CP005~5重量、好ましくは01~3重量、b水および/またはアルコール20~9995重量、c少なくとも1種の噴射剤ガス0~50重量、d少なくとも1種の乳化剤0~5重量、eaと異なる少なくとも1種の増粘剤0~3重量、fa~eおよびgと異なる少なくとも1種の水溶性または水分散性ポリマー0~20重量、好ましくは01~10重量、gさらなる成分0~45重量、好ましくは005~25重量ここで、成分a~gは合計して100重量であるを含む。アルコールは、化粧品に常套の全てのアルコール、例えばエタノール、イソプロパノール、nプロパノールを意味すると理解される。さらなる成分は、化粧品において常套の添加剤、例えば噴射剤、消泡剤、界面活性化合物、すなわち界面活性剤、乳化剤、泡形成剤および可溶化剤を意味するとして理解される。使用する界面活性化合物は、アニオン性、カチオン性、両性または中性であってよい。以下の成分も、さらなる常套の成分であり得る:例えば、防腐剤、香油、乳白剤、活性成分、UVフィルター、ケア物質例えばパンテノール、コラーゲン、ビタミン、タンパク質加水分解物、αヒドロキシカルボン酸およびβヒドロキシカルボン酸など、安定剤、pH調整剤、染料、粘度調整剤、ゲル形成剤、塩、保湿剤、再脂化剤、錯化剤およびさらなる常套の添加剤。さらに、これらは、非常に特定の特性が定められる場合、化粧品において既知の、本発明のポリマーと組み合わせて使用することができるあらゆるスタイリングポリマーおよびコンディショニングポリマーを含む。適当な常套の毛髪化粧品用ポリマーは、例えば、上記のカチオン性、アニオン性、中性、非イオン性および両性ポリマーであり、それについてここに参照したものとする。特定の特性を持たせるために、製剤はシリコーン化合物に基づくコンディショニング物質を追加的に含むこともできる。適当なシリコーン化合物は、例えば、ポリアルキルシロキサン、ポリアリールシロキサン、ポリアリールアルキルシロキサン、ポリエーテルシロキサン、シリコーン樹脂またはジメチコーンコポリオールCTFAおよびアミノ官能性シリコーン化合物、例えばアモジメチコーンCTFAである。本発明のコポリマー組成物は、ヘアスタイリング製剤、特にヘアフォームおよびヘアゲルにおける増粘剤として特に適当である。使用可能な乳化剤は、ヘアフォームにおいて通常使用されているあらゆる乳化剤であり得る。適当な乳化剤は、非イオン性、カチオン性およびアニオン性または両性であってよい。本発明に適当なスタイリングゲル用製剤は、例えば次の組成を有してよい:a少なくとも1種のコポリマー組成物CP01~5重量、bCPと異なる少なくとも1種の化粧用に許容性の水溶性または水分散性毛髪固定ポリマー0~5重量、c水および/またはアルコール80~9985重量、dCPと異なるゲル形成剤0~1重量、eさらなる成分0~20重量。使用可能な追加のゲル形成剤は、化粧品において常套のあらゆるゲル形成剤である。これに関して、上記従来の増粘剤をここに参照したものとする。本発明のコポリマー組成物CPは、シャンプー製剤に対しても適当であり、それは、追加的に常套の界面活性剤を含む。シャンプー製剤において、ある種の効果を達成するために、通常、コンディショナーをコポリマー組成物CPと組み合わせて使用することができる。これらとしては、例えばINCI名Polyquaterniumを有する上記カチオン性ポリマー、特にビニルピロリドン/Nビニルイミダゾリウム塩のコポリマーLuviquat登録商標FC、Luviquat登録商標HM、Luviquat登録商標MS、Luviquat登録商標Care、硫酸ジエチルで第四級化されたNビニルピロリドン/ジメチルアミノエチルメタクリレートのコポリマーLuviquat登録商標PQ11、Nビニルカプロラクタム/N-ビニルピロリドン/N-ビニルイミダゾリウム塩のコポリマーLuviquat登録商標Hold;カチオン性セルロース誘導体ポリクオタニウム4およびポリクオタニウム10、アクリルアミドコポリマーポリクオタニウム7が挙げられる。その上、タンパク質加水分解物を、シリコーン化合物に基づくコンディショニング物質、例えばポリアルキルシロキサン、ポリアリールシロキサン、ポリアリールアルキルシロキサン、ポリエーテルシロキサンまたはシリコーン樹脂として使用することができる。さらなる適当なシリコーン化合物は、ジメチコーンコポリオールCTFAおよびアミノ官能性シリコーン化合物、例えばアモジメチコーンCTFAである。その上、カチオン性グアー誘導体、例えばguarhydroxypropyltrimoniumchlorideINCIを使用することができる。本発明により使用するコポリマー組成物CPは、任意の種類の医薬品製剤においてレオロジー特性を改質するために使用することも、同様に適当である。本発明は、したがって、A上記で定義した少なくとも1種のコポリマー組成物CP、B少なくとも1種の医薬用に許容性の活性成分、およびC任意に、AおよびBと異なる少なくとも1種のさらなる医薬用に許容性の助剤を含む、医薬品組成物をさらに提供する。本発明の医薬品組成物の製剤基材は、医薬用に許容性の助剤を含むことが好ましい。医薬品に許容性の助剤は、製薬分野、食品技術分野および関連する分野において使用することが知られる助剤、特に関連する薬局方例えばDAB、PhEur、BP、NFに挙げられている助剤、ならびにその特性が生理学的使用を排除しない他の助剤である。適当な助剤は、以下であってよい:流動促進剤、湿潤剤、乳化剤および懸濁剤、防腐剤、酸化防止剤、抗刺激性剤キレート化剤、エマルジョン安定剤、皮膜形成剤、ゲル形成剤、臭気マスキング剤、樹脂、親水コロイド、溶媒、溶解促進剤、中和剤、浸透促進剤、顔料、第4級アンモニウム化合物、再脂化剤および過脂化剤、軟膏、クリームまたは油ベース、シリコーン誘導体、安定剤、殺菌剤、噴射剤、乾燥剤、乳白剤、追加の増粘剤、ワックス、柔軟剤、白色油。これに関して、一態様は、例えば、Fiedlerにおいて、HPLexikonderHilfsstoffefurPharmazie、KosmetikundangrenzendeGebiete薬剤、化粧品および関連分野用の助剤の用語集、第4版、Aulendorf:ECVEditioKantorVerlag、1996年に示されるように、専門知識に基づく。本発明の医薬品組成物を調製するために、活性成分を適当な助剤医薬品添加剤で混合または希釈してよい。医薬品添加剤は、活性成分に対し媒体、担体または媒質を供することができる固形、半固形または液体物質であってよい。所望であれば、当業者に既知の方法で、さらなる助剤の混合を行うことができる。特に、これらは、経口適用または非経口適用を行うための水性溶液または可溶化物である。さらに、本発明により使用するコポリマーは、タブレット、カプセル、粉末、溶液などの経口投与形態で使用するためにも適当である。ここで、それらは、高い利用効率を有するやや溶けにくい薬剤を提供することができる。非経口適用の場合において、エマルジョン、例えば脂肪エマルジョンを可溶化物に加えて用いることもできる。上記の種類の医薬品製剤は、本発明により使用するコポリマー組成物CPと通常の方法による医薬品活性成分を処理し、既知の活性成分および新しい活性成分を用いることにより得ることができる。本発明の使用は、医薬品助剤および/または希釈剤を追加的に含むことができる。序剤としては、共溶媒、安定剤、防腐剤が特に挙げられる。使用する医薬品活性成分は、水溶性物質あるいは不溶性または難溶性物質である。DAB9Germanpharmacopoeiaによれば、医薬品活性成分の溶解性の類別は、次のとおりである:難溶性30~100部の溶媒中に溶解する;やや難溶100~1000部の溶媒中に溶解する;実質的に不溶性10000部より多い溶媒中に溶解する。活性成分は、任意の治療分野に由来してよい。医薬品組成物中のコポリマーCPの含量は、活性成分に応じて、組成物の総重量に基づいて001~50重量、好ましくは01~40重量、特に好ましくは1~30重量の範囲である。本発明の医薬品組成物を製造するために適当なものは、原則として、全ての医薬品活性成分および前駆薬剤である。これらは、ベンゾジアゼピン類、抗高血圧薬、ビタミン類、細胞増殖抑制剤、特にタキソール、麻酔剤、神経遮断剤、抗鬱剤、抗生物質、抗真菌剤、抗かび剤、化学療法薬、泌尿器薬、血小板凝集阻害薬、スルホンアミド類、鎮痙薬、ホルモン類、免疫グロブリン類、血清、甲状腺療法薬、向精神剤、抗パーキンソン病薬および他の抗運動過剰症薬antihyperkinetics、眼薬ophthalmics、神経疾患剤、カルシウム代謝調整剤、筋弛緩剤、麻酔剤、脂質低下剤、肝臓治療薬、冠状動脈剤、強心剤、免疫療法薬、調節ペプチドおよびその調節ペプチド阻害剤、睡眠薬、鎮静剤、婦人科用薬gynecologicals、抗通風剤、線維素溶解薬、酵素調剤および輸送タンパク質、酵素阻害剤、催吐剤、かん流促進剤、利尿剤、診断薬、コルチコイド、コリン作動薬、胆管治療薬、抗ぜんそく薬、気管支拡張剤broncholytics、β-受容体遮断薬、カルシウム拮抗薬、ACE阻害剤、動脈硬化症治療薬、抗炎症剤、血液凝固阻止剤、抗低血圧薬、抗低血糖薬、抗線維素溶解薬、抗てんかん薬、鎮吐薬、解毒剤、糖尿病治療薬、抗不整脈薬、抗貧血薬、抗アレルギー薬、駆虫薬、鎮痛剤、滋養強壮剤、アルドステロン拮抗薬および減量剤を包含する。適当な医薬品活性成分の例は、特にUS2003/0157170の段落0105~0131に記載された活性成分である。化粧品および薬剤における使用の他に、本発明により使用されるコポリマー組成物CPは、食品分野においてもレオロジー特性を改質するために適当である。したがって、本発明は、本発明により使用される少なくとも1種のコポリマー組成物CPを含む食品製剤も提供する。本発明に関して、食品製剤は、栄養補助食品例えば食用色素を含む製剤およびダイエット食品などを意味するとしても理解される。さらに、上記コポリマー組成物CPは、家畜栄養用の飼料添加物のレオロジー特性を変性するためにも適当である。さらに、本発明のコポリマー組成物CPは、栄養補助食品、例えば非水溶性ビタミンおよびビタミン前駆物質例えばビタミンA、ビタミンAアセテート、ビタミンD、ビタミンE、トコフェロールアセテートなどのトコフェロール誘導体およびビタミンKの水性製剤を製造するために適当である。本発明は、さらに、上記に規定したコポリマー組成物CPの、薬剤における、好ましくは固形薬剤形態用のコーティング組成物における助剤としての、レオロジー特性を改質するための、界面活性化合物としての、または、接着剤における界面活性剤としての、または繊維製品、紙、印刷および皮革工業用のコーティング組成物における界面活性剤としての使用を提供する。以下に非限定的な実施例を示し、本発明をより詳細に説明する。I助剤組成物H1の製造I1:ウレタン化合物H1を製造するための概略方法撹拌装置、滴下漏斗、温度計、還流冷却器および窒素下操作用装置を備えた4つ口フラスコ中に、長鎖ジオール、ネオペンチルグリコール、Nメチルジエタノールアミンおよびポリエチレングリコールモノメチルエーテル、すなわち成分a、b、cおよびdを表3に示した量、および酢酸エチル中の14ジアザビシクロ222オクタンDABCOを溶媒酢酸エチルを含む全成分に基づいて02重量反応混合物の固形分約70;約400gの生成物に対して約100gの酢酸エチルを初充填として導入し、撹拌しながら60~65°Cの温度で加熱して溶解させた。その後、反応温度が80°C未満を保つように30分かけてヘキサメチレンジイソシアネート成分e1を表3に示した量で計量添加した。次いで、反応混合物を75~80°Cで30分間、混合物のNCO含量がほぼ一定に保たれるまで後撹拌した。次いで、溶媒酢酸エチルを含む全成分に基づいて02重量のDABCOを添加し、イソホロンジイソシアネート成分e2を表3に示した量で、85°C未満の内部温度で30分かけて計量添加した。反応混合物を、NCO含量が一定に保たれるまで、82±3°Cで4~8時間、後撹拌した。その後、反応混合物を冷やし、固形分50まで酢酸エチルで希釈した。次いで、成分fを反応温度が40°C未満を保つように計量添加した。混合物を40~50°Cで1時間、後撹拌した。反応生成物を、再び酢酸エチルで希釈した。I2:ポリイソブテニルアルコールアルコキシレートおよびポリイソブテニルアミンアルコキシレートH1概略方法A:対応する半エステルを与えるポリイソブテニルコハク酸無水物とメチルポリエチレングリコールまたはポリエチレングリコールとの反応窒素供給口を備える4リットルの3つ口フラスコ中に、1モルのPIBSA1000およびポリエーテルを表4に示した量、および酢酸エチル混合物の合計に基づいて約20重量を計り入れ、50°Cで1時間加熱した。その後、混合物を70~80°Cまで加熱した。反応の間、揮発性成分の一部が蒸留された。完全にするために、反応の終了に向けて80~100°Cの温度で圧力を20hPaまで減圧した。その後、混合物を室温まで冷却した。概略方法B:ポリイソブテニルコハク酸無水物とアルカノールアミンとの反応4つ口フラスコ中に、酢酸エチル中1モルのPIBSA1000全成分に基づいて30重量を計り入れ、次いで、30°Cで、表4に示したアルカノールアミンを滴下添加した。混合物を40~50°Cまで加熱し、反応混合物をこの温度で1時間維持した。その後、混合物を70~80°Cまで加熱した。反応の間、揮発性成分の一部が蒸留された。完全にするために、反応の終了に向けて80~100°Cの温度で圧力を20hPaまで減圧した。合計蒸留時間は約1時間であった。その後、混合物を室温まで冷却し、反応混合物の固形分が40になるように酢酸エチルを添加した。概略方法C:ウレタンプレポリマーとポリイソブチレンアミンとの反応撹拌装置、滴下漏斗、温度計、還流冷却器および窒素下操作用装置を備えた4つ口フラスコ中に、表4に示す量で、ポリエーテルおよび場合によりネオペンチルグリコール、および、酢酸エチル中のDABCO、溶媒酢酸エチルを含む全成分に基づいて02重量反応混合物の固形分は約70を計り入れた。次いで、反応温度が80°C未満を保つように、30分かけて1モルのイソホロンジイソシアネートを計り入れた。その後、反応混合物を、混合物のNCO含量がほぼ一定に保たれるまで、75~80°Cで2~4時間、後撹拌した。反応混合物を、固形分30~50まで酢酸エチルで希釈した。次いで、ポリイソブチレンアミン1モルを反応温度が40~80°Cの範囲内であるように添加した。完全にするために、反応の終了に向けて80~100°Cの温度で圧力を20hPaまで減圧した。反応を完了するために、40~80°Cで1時間、混合物を後撹拌した。II:アクリル酸含有ポリマーの合成概略方法表6中の実施例6反応方法:還流冷却器、内部温度計および3つの別々の供給デバイスを備えた加圧型装置中に、初充填を計り入れ、2barの窒素で3回加圧し、撹拌しながら約70°Cまで加熱した。供給1および供給2を70°Cで計り入れた、ここで、供給1は3時間かけて計り入れ、供給2は5時間かけて計り入れた。供給1を開始して1時間後、供給3を3時間かkて計り入れた。供給2の添加完了時に、反応混合物を75°Cまで加熱し、9時間放置し後重合させた。得られた生成物をろ過し、乾燥庫中で乾燥させた。表6中の実施例1~5、10、11および12のコポリマー組成物を同様の方法で製造した。実施例7、8および9のコポリマー組成物を、同様の方法で製造した。ここで、実施例7においては表6に示した量のビニルピロリドンが供給1に追加的に含まれ、実施例8においては表6に示した量のメタクリルアミドが追加的に含まれ、実施例9には表6に示した量のビニルピロリドンおよびビニルイミダゾールが追加的に含まれる。上記方法により得られるコポリマー組成物を表6にまとめる。表6に示す量データは、特記しない限り重合に用いた不飽和モノマーに基づく重量である。同様の方法で製造した比較組成物VB1、VB2およびVB3も、同様に記載する。表7に、本発明のポリマー組成物ならびに比較コポリマー組成物VB1、VB2およびVB3の生成物特性の詳細を記載する。1~5の尺度を基準として設定した。II.用途に関連する実施例用途実施例1:PVPK90を有するヘアゲル相1実施例No.1からのポリマー1濃度水性分散体、5000g添加剤香料、UV吸収剤、シリコーン。相2Luviskol登録商標K90FBASFSE、3g水、47g。製造相1および相2を別々に計量し、均質化させた。次いで、相2をゆっくりと相1に撹拌投入した。トリエタノールアミンを用いて混合物をpH7に調整した。透明な安定ゲルが生じた。上記実施例を実施例2、3、4、5、6、7、8、9、10、11および12のコポリマーを用いて繰り返した。透明で安定なゲルが生じた。